(57)【要約】【課題】      難燃性組成物を提供する。【解決手段】  有機ポリマー基材、例えば、ポリプロピレンのようなポリオレフィンは、（ｉ）少なくとも１種の立体障害性アルコキシアミン安定剤及び（ｉｉ）少なくとも１種のメラミンをベースとする難燃剤からなる群より選択される慣用の難燃剤の混合物の添加により難燃性とすることができる。本発明の組成物は光安定性及び良好な機械特性を良好な難燃特性に結合させる。ポリオレフィン成形品は、少なくとも１種の立体障害性アルコキシアミン及び少なくとも１種の慣用の難燃剤の添加で、難燃性充填材の通常の高レベルを大幅に削減又は完全に削除することを可能とする一方、光、熱及び酸素に対して安定化され且つ難燃性となる。【特許請求の範囲】
【請求項１】
（Ａ）有機ポリマー基材及び、
（Ｂ）（ｉ）少なくとも１種の立体障害性アルコキシアミン安定剤及び
（ｉｉ）少なくとも１種の、メラミンアンモニウムホスフェート、メラミンアンモニウムポリホスフェート、メラミンアンモニウムピロホスフェート、メラミンの縮合生成物、メラミンとリン酸の反応生成物及びメラミンの縮合生成物とリン酸の反応生成物又は上記の混合物よりなる群より選ばれる慣用の難燃剤
の混合物の有効難燃化量
を含む難燃性組成物。
【請求項２】
ポリマー成分（Ａ）が、ポリオレフィン類、熱可塑性オレフィン類、スチレン性ポリマー類及びコポリマー類、ＡＢＳ並びにヘテロ原子、二重結合又は芳香環を含むポリマー類よりなる樹脂の群より選ばれる請求項１に記載の組成物。
【請求項３】
成分（ｉ）の安定剤が次式
【化１】
2006501340.tif 000038
（式中、Ｇ1及びＧ2は、独立して、炭素原子数１ないし８のアルキル基又は一緒になってペンタメチレン基を表し；
Ｚ1及びＺ2は、それぞれメチル基を表すか、又はＺ1とＺ2が一緒になって、付加的に、エステル基、エーテル基、アミド基、アミノ基、カルボキシ基又はウレタン基により置換されてもよい結合部位を形成し；
Ｅは、オキシル基、ヒドロキシル基、アルコキシ基、シクロアルコキシ基、アラルコキシ基、アリーロキシ基、−Ｏ−ＣＯ−ＯＺ3、−Ｏ−Ｓｉ（Ｚ4）3、−Ｏ−ＰＯ（ＯＺ5）2
又は−Ｏ−ＣＨ2−ＯＺ6（式中、Ｚ3，Ｚ4，Ｚ5及びＺ6は、水素原子、脂肪族部分、芳香脂肪族部分及び芳香族部分よりなる群から選ばれる。）；又はＥは、−Ｏ−Ｔ−（ＯＨ）b；Ｔは、炭素原子数１ないし１８の直鎖又は分岐鎖のアルキレン基、炭素原子数５ない
し１８のシクロアルキレン基、炭素原子数５ないし１８のシクロアルケニレン基、フェニル基により又は１つ若しくは２つの炭素原子数１ないし４のアルキル基で置換されたフェニル基により置換された炭素原子数１ないし４の直鎖又は分岐鎖のアルキレン基を表し；ｂは、１，２又は３を表すが、但し、ｂはＴの炭素原子数を超えることはできず、ｂが２又は３の場合、それぞれの水酸基はＴの異なった炭素原子に結合され；
Ｅは、例えば、オキシル基、ヒドロキシル基、アルコキシ基、シクロアルコキシ基又はアラルコキシ基を表す。）で示される、請求項１に記載の組成物。
【請求項４】
成分（ｉ）の安定剤が、１−シクロヘキシロキシ−２，２，６，６−テトラメチル−４−オクタデシルアミノピペリジン；ビス（１−オクチロキシ−２，２，６，６−テトラメチルピペリジン−４−イル）セバケート；２，４−ビス［（１−シクロヘキシロキシ−２，２，６，６−テトラメチルピペリジン−４−イル）ブチルアミノ］−６−（２−ヒドロキシエチルアミノ−ｓ−トリアジン；ビス（１−シクロヘキシロキシ−２，２，６，６−テトラメチルピペリジン−４−イル）アジペート；２，４−ビス［（１−シクロヘキシロキシ−２，２，６，６−ピペリジン−４−イル）ブチルアミノ］−６−クロロ−ｓ−トリアジン；１−（２−ヒドロキシ−２−メチルプロポキシ）−４−ヒドロキシ−２，２，６，
６−テトラメチルピペリジン；１−（２−ヒドロキシ−２−メチルプロポキシ）−４−オキソ−２，２，６，６−テトラメチルピペリジン；１−（２−ヒドロキシ−２−メチルプロポキシ）−４−オクタデカノイロキシ−２，２，６，６−テトラメチルピペリジン；ビス（１−（２−ヒドロキシ−２−メチルプロポキシ）−２，２，６，６−テトラメチルピペリジン−４−イル）セバケート；ビス（１−（２−ヒドロキシ−２−メチルプロポキシ）−２，２，６，６−テトラメチルピペリジン−４−イル）アジペート；２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン；２，４−ビス［（１−シクロヘキシロキシ−２，２，６，６−ピペリジン−４−イル）ブチルアミノ］−６−クロロ−ｓ−トリアジンとＮ，Ｎ´−ビス（３−アミノプロピル）エチレンジアミン）の反応生成物及び次式
【化２】
2006501340.tif 000039
（式中、ｎは、１ないし１５を表す。）で表される化合物よりなる群より選ばれる請求項３に記載の組成物。
【請求項５】
（Ａ）有機ポリマー基材及び、
（Ｂ）（ｉ）少なくとも１種の立体障害性アルコキシアミン安定剤及び
（ｉｉ）少なくとも１種の、メラミンホスフェート、ジメラミンホスフェート、メラミンピロホスフェート、メラミンボレート、メラミンシアヌレート、メラム若しくはメレムホスフェート、メラム若しくはメレムポリホスフェート、メラミンアンモニウムホスフェート、メラミンアンモニウムピロホスフェート及びメラミンアンモニウムポリホスフェート又はそれらの混合物よりなる群より選ばれる慣用の難燃剤
の混合物の有効難燃化量
を含む請求項１に記載の組成物。
【請求項６】
（Ａ）有機ポリマー基材及び、
（Ｂ）（ｉ）少なくとも１種の立体障害性アルコキシアミン安定剤及び
（ｉｉ）少なくとも１種の、メラミンホスフェート、メラミンボレート、メラミンシアヌレート及びメラミンホスフェートよりなる群より選ばれる慣用の難燃剤
の混合物の有効難燃化量
を含む請求項１に記載の組成物。
【請求項７】
顔料、染料、可塑剤、フェノール性抗酸化剤、チキソトロープ剤、均展助剤、塩基性補助安定剤、ニトロン安定剤、アミンオキシド安定剤、ベンゾフラノン安定剤、ＵＶ吸収剤、
立体障害性アミン、金属奪活剤、金属酸化物、有機リン化合物、ヒドロキシルアミン及びそれらの混合物よりなる群より選ばれる付加的な成分を含む請求項１に記載の組成物。
【請求項８】
付加的な成分が、フェノール性抗酸化剤、ステアリン酸カルシウム、ステアリン酸亜鉛、ホスファイト及びホスホナイト安定剤、ベンゾフラノン安定剤、２−（２´−ヒドロキシフェニル）ベンゾトリアゾール及び２−（２−ヒドロキシフェニル）−１，３，５−トリアジン類のＵＶ吸収剤、並びに立体障害性アミンよりなる群より選ばれる請求項１に記載の組成物。
【請求項９】
請求項１に記載の難燃性組成物をポリマー基材に加える、有機ポリマー基材に光安定性及び難燃性を付与する方法。
【発明の詳細な説明】
【技術分野】
【０００１】
本発明は、ポリマー基材に、少なくとも１種の立体障害性アルコキシアミンと少なくとも１種の慣用のメラミンをベースとする難燃剤の混合物の有効難燃化量を加えることにより、ポリマー基材を難燃化する新規な方法に関するものである。
【０００２】
本発明はまた、少なくとも１種の立体障害性アルコキシアミンと少なくとも１種の慣用の難燃剤の混和により、通常は高レベルの難燃性充てん剤を大幅に削減又はなくすことができる一方、光、熱及び酸素に対して安定化され且つ難燃化されたポリオレフィン成形品に関するものである。
【背景技術】
【０００３】
特許文献１には、ポリプロピレンにおける、特定のＮＯＲ（Ｎ−アルコキシ）立体障害性アミンと臭素化されたＳｂ2Ｏ3含有難燃剤の共−使用が開示されている。
【０００４】
特許文献２には、アルコキシアミン官能性立体障害性アミンと組み合わせるハロゲン化ヒドロカルビルホスフェート又はホスホネートエステル難燃剤の組み合わせにより難燃化されたポリオレフィン組成物が開示されている。
【０００５】
特許文献３には、特定のＮＯＲ立体障害性アミンと特定の慣用の難燃剤を含むポリオレフィン組成物が開示されている。
【０００６】
特許文献４には、特定のＮ−アルコキシ立体障害性アミンが有機ポリマーのための難燃剤として使用されうることが開示されている。
【０００７】
特許文献５には、Ｎ−ヒドロキシアルコキシ立体障害性アミンとハロゲン化難燃剤を含むポリオレフィン組成物が開示されている。
【０００８】
特許文献６及び対応する特許文献７は、Ｎ−アルコキシアミンを含むポリオレフィン不織難燃性繊維を教示している。
【０００９】
特許文献８には、充てん剤と立体障害性アミン安定剤のような少なくとも１種の他の成分を含む、例えば、エチレン及び／又は１種以上のα−オレフィンモノマーと１種以上のビニル芳香族モノマーのポリマーである、改良された燃焼抵抗性を有するランダムインターポリマーが開示されている。
【００１０】
非特許文献１は、ハロゲン及びリンを含有する慣用の難燃剤を伴う特定のＮＯＲ障害性アミンを教示している。
【００１１】
非特許文献２は、臭素化された及びリン含有難燃剤を伴う特定のＮＯＲ障害性アミンを含有するポリオレフィンを教示している。
【００１２】
非特許文献３の要約は、ポリオレフィンにおける難燃剤としてのＮＯＲ立体障害性アミンの使用について議論している。該要約は、２００２年２月２４日、ＵＳＡヒューストンでの２００２年ポリオレフィン会議（ｔｈｅ  Ｐｏｌｙｏｌｅｆｉｎ  ２００２）において提示されたＰｏｌｙｍｅｒ  ａｎｄ  Ａｄｄｉｔｉｖｅ  Ｄｉｖｉｓｉｏｎ小分会に提出された論文のためのものである。ウェブサイトは、ｗｗｗ．ＰＭＡＤ．ｏｒｇ．である。
【００１３】
特許文献９には、アルコキシアミン官能性立体障害性アミン及びトリス（トリハロゲノペンチル）ホスフェート難燃剤を含むポリオレフィン組成物が開示されている。
【００１４】
特許文献１０には、難燃剤として特定のＮ−アルコキシ立体障害性アミンの使用が開示されている。
【００１５】
特許文献１１には、難燃剤として特定のヒドロカルビロキシ立体障害性アミン化合物が開示されている。
非特許文献４、５及び６にはまた、難燃剤としての特定のヒドロカルビロキシ立体障害性アミン化合物の効力が開示されている。
【特許文献１】米国特許第５０９６９５０号明細書
【特許文献２】米国特許第５３９３８１２号明細書
【特許文献３】米国特許第５８４４０２６号明細書
【特許文献４】米国特許第６１１７９９５号明細書
【特許文献５】米国特許第６２７１３７７号明細書
【特許文献６】米国特許第６３０９９８７号明細書
【特許文献７】国際公開第９９／５４５３０号パンフレット
【特許文献８】米国特許第６２６２１６１号明細書
【特許文献９】欧州特許出願公開第０７９２９１１号明細書
【特許文献１０】国際公開第９９／００４５０号パンフレット
【特許文献１１】欧州特許出願公開第１０３８９１２号明細書
【非特許文献１】ポリオレフィンの為の革新的なＵＶ安定性難燃系−Ｒ．Ｓｒｉｎｉｖａｓａｎ，Ａ．Ｇｕｐｔａ及びＤ．Ｈｏｒｓｅｙ，Ｉｎｔ．Ｃｏｎｆ．Ａｄｄｉｔ．Ｐｏｌｙｏｌｅｆｉｎｓ １９９８，６９ないし８３頁
【非特許文献２】ポリオレフィンの為の革新的な難燃剤系の進歩−Ｒ．Ｓｒｉｎｉｖａｓａｎ，Ｂ．Ｒｏｔｚｉｎｇｅｒ，Ｐｏｌｙｏｌｅｆｉｎｓ ２０００，Ｉｎｔ．Ｃｏｎｆ．Ｐｏｌｙｏｌｅｆｉｎｓ ２０００，５７１ないし５８１頁
【非特許文献３】ｔｈｅ  Ｓｏｃｉｅｔｙ  ｏｆ  Ｐｌａｓｔｉｃｓ  Ｅｎｇｉｎｅｅｒｓのウェブサイト上に掲示された要旨  Ｎ．Ｋａｐｒｉｎｉｄｉｓ及びＲ．Ｋｉｎｇ，２００１年９月掲示
【非特許文献４】Ｒｅｓｅａｒｃｈ  Ｄｉｓｃｌｏｓｕｒｅ，２０００年９月，Ｎｏ．４３７０８７
【非特許文献５】Ｒｅｓｅａｒｃｈ  Ｄｉｓｃｌｏｓｕｒｅ，２０００年６月，Ｎｏ．４３４０９５
【非特許文献６】Ｒｅｓｅａｒｃｈ  Ｄｉｓｃｌｏｓｕｒｅ，２０００年１２月，Ｎｏ．４４０１２８
【発明の開示】
【発明が解決しようとする課題】
【００１６】
難燃剤（ＦＲ）は、化学的及び／又は物理的な手段によって燃焼過程と干渉する。機構的に、ＦＲは、気相、凝縮相又はその双方のいずれかでの物品の燃焼の間に機能することが提案されている。有機ハロゲンは、ポリマー基材からの遊離ラジカル有機"燃料"と気相で干渉するハロゲン種（例えば、ＨＸ）を発生することが提案されている。相乗剤は、アンチモンハロゲン化物及び水蒸気を形成する酸化アンチモンとＨＸの反応のように、ＨＸと反応して気相で燃焼と干渉する付加的な化学種を形成することが提案されている。三酸化アンチモンのようなアンチモン化合物はまた、アンチモンハロゲン化物を形成するラジカル掃去剤として作用する。
【００１７】
アンチモン化合物はコストパフォーマンスの点で効率が良いが、ハロゲン化難燃剤の存
在下における燃焼の間に形成する副生成物の毒性の為に問題が生じている。酸化アンチモンはしばしば、発ガン物質と疑われるヒ素化合物の微量を含有する。これら生態学的問題の為に、難燃剤用途において三酸化アンチモンを代替えすることが望ましい。
【００１８】
効果的なＦＲ添加剤は、火の適用の間ドリッピングを防止する。燃焼の間のドリッピングは、基質からの液滴の形態にあるポリマー部分の分離の過程である。それらは燃焼し、火の拡散に対する非常に大きな危険を負わせる。機械的特性において幾つかの欠点を有する、タルクのような充填材を大量に添加することが一般的な手段である。時々使用される他の充填材は、炭酸カルシウム、炭酸マグネシウム、ホウ酸亜鉛、ケイ酸塩、シリコン、ガラス繊維、ガラス球、アスベスト、カオリン、マイカ、硫酸バリウム、硫酸カルシウム、酸化亜鉛、水酸化マグネシウム、アルミナ三水和物、シリカ、ケイ酸カルシウム及びケイ酸マグネシウムのような金属酸化物、水和物及び水酸化物を包含する。
【課題を解決するための手段】
【００１９】
立体障害性アルコキシアミンが慣用のメラミンをベースとする難燃剤とともに加えられた時に、優れた難燃的性質を有するポリマーが製造されることが見出された。この組み合わせにより、難燃性充てん剤又は慣用の充てん剤は、大幅に削減又は代替えすることができる。本発明のアルコキシアミン化合物は、安定剤として活性であるため、本発明のポリマー組成物は、光、酸素及び／又は熱の有害な作用から効果的に保護される。
【００２０】
本発明は、
（Ａ）有機ポリマー基材及び、
（Ｂ）（ｉ）少なくとも１種の立体障害性アルコキシアミン安定剤及び
（ｉｉ）少なくとも１種の、メラミンアンモニウムホスフェート、メラミンアンモニウムポリホスフェート、メラミンアンモニウムピロホスフェート、メラミンの縮合生成物、メラミンとリン酸の反応生成物及びメラミンの縮合生成物とリン酸の反応生成物又は上記の混合物よりなる群より選ばれる慣用の難燃剤
の混合物の有効難燃化量
を含む難燃性組成物に関する。
【００２１】
本発明の好ましい態様は、
（Ａ）有機ポリマー基材及び、
（Ｂ）（ｉ）少なくとも１種の立体障害性アルコキシアミン安定剤及び
（ｉｉ）少なくとも１種の、メラミンホスフェート、ジメラミンホスフェート、メラミンピロホスフェート、メラミンボレート、メラミンシアヌレート、メラム若しくはメレムホスフェート、メラム若しくはメレムポリホスフェート、メラミンアンモニウムホスフェート、メラミンアンモニウムピロホスフェート及びメラミンアンモニウムポリホスフェート又はそれらの混合物よりなる群より選ばれる慣用の難燃剤
の混合物の有効難燃化量
を含む難燃性組成物に関する。
【００２２】
本発明の特に好ましい態様は、
（Ａ）有機ポリマー基材及び、
（Ｂ）（ｉ）少なくとも１種の立体障害性アルコキシアミン安定剤及び
（ｉｉ）少なくとも１種の、メラミンホスフェート、メラミンボレート、メラミンシアヌレート及びメラミンホスフェートよりなる群より選ばれる慣用の難燃剤
の混合物の有効難燃化量
を含む難燃性組成物に関する。
【００２３】
本発明の組成物は、充填材のごく少量、例えばポリマー成分Ａの質量に基づき約３％未
満、例えば１％未満、例えば約０．１％未満を含有し得る。
【００２４】
難燃性充填材は該技術分野において公知であり、水酸化マグネシウム、アルミナ三水和物及びホウ酸亜鉛からなる群より選択される。難燃性充填材は難燃性質のために“充填材”として考えられる十分高いレベルで使用される無機化合物である。
【００２５】
タルク、炭酸カルシウム及びその他のような慣用の充填材は、燃焼している液滴の拡散を減少させるために、例えば、流動性質のために通常使用される。これらの充填材はまた、本発明の組成物の使用により減少され得る。本発明の組成物は、慣用の充填材のごく少量、例えばポリマー成分Ａの質量に基づき約３％未満、例えば１％未満、例えば約０．１％未満を含有し得る。
【００２６】
成分（Ａ）のポリマー基材は、ポリオレフィン、ポリスチレン及びＰＶＣを包含する非常に種々のポリマー型のいずれかのものである。例えば、ポリマー基材は、ポリオレフィン、熱可塑性オレフィン、スチレンポリマー及びコポリマー、ＡＢＳ及びヘテロ原子、二重結合又は芳香環を含有するポリマーからなる樹脂群より選択されても良い。具体的な態様は、成分（Ａ）が、ポリプロピレン、ポリエチレン、熱可塑性オレフィン（ＴＰＯ）、ＡＢＳ又は高耐衝撃性ポリスチレンであるものである。
【００２７】
例えば、ポリマー基材は、ポリオレフィン、熱可塑性オレフィン、スチレンポリマー及びコポリマー、及びＡＢＳからなる樹脂群より選択される。
【００２８】
本発明のもう一つの態様では、ポリマー基材が、ポリプロピレン、ポリエチレン、熱可塑性オレフィン（ＴＰＯ）、ＡＢＳ及び高耐衝撃性ポリスチレンからなる樹脂群より選択される難燃性組成物に関する。
【００２９】
この態様においては、ポリマー基材は、ポリプロピレン、ポリエチレン又は熱可塑性オレフィン（ＴＰＯ）である。成分Ａの有機ポリマーは、例えば、ポリエチレン、ポリプロピレン又はそれらのコポリマーのごときポリオレフィンのような熱可塑性ポリマーである。熱可塑性ポリマーは、例えば、ポリプロピレンである。
【００３０】
有機ポリマー（成分Ａ）の他の例は：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）。
ポリオレフィン、すなわち前の段落において例示したモノオレフィンのポリマー、例えばはポリエチレン及びポリプロピレンは、異なる方法によりそしてとりわけ以下の方法により調製され得る：
ａ）ラジカル重合（通常は高圧下及び高温において）。
ｂ）通常、周期表のＩＶｂ、Ｖｂ、ＶＩｂ又はＶＩＩＩ群の金属の一つ又はそれ以上を含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は
不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は通常、フィリップス、スタンダード・オイル・インディアナ、チグラー（−ナッタ）、ＴＮＺ（デュポン）、メタロセン又はシングルサイト触媒（ＳＳＣ）と命名される。
【００３１】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００３２】
３．モノオレフィン及びジオレフィンの互いの又は他のビニルモノマーとのコポリマー、例えばエチレン／プロピレンコポリマー、線状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び互いの又はランダムのポリアルキレン／一酸化炭素コポリマー及びそれらの他のポリマー、例えばポリアミドとの混合物。
【００３３】
４．水素化変性物（例えば粘着付与剤）を含む炭化水素樹脂（例えば炭素原子数５ないし９）及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し；例えばアタクチックポリマーである。ステレオブロックポリマーがまた含まれる。
【００３４】
５．ポリスチレン、ポリ（ｐ−メチルスチレン）、ポリ（α−メチルスチレン）。
【００３５】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し；例えばアタクチックポリマーである。ステレオブロックポリマーがまた含まれる。
ａ）エチレン、プロピレン、ジエン、ニトリル、酸、マレイン酸無水物、マレイミド、酢酸ビニル及び塩化ビニル又はアクリル誘導体及びその混合物から選択される上述された芳香族ビニルモノマー及びコモノマーを含むコポリマー、例えば、スチレン／ブタジエン、スチレン／アクリロニトリル、スチレン／エチレン（共重合体）、スチレン／アルキルメ
タクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
ｂ）上記で言及されたポリマーの水素化から誘導された水素化芳香族ポリマー、とりわけアタクチックポリスチレンを水素化することにより調製されるポリシクロヘキシルエチレン（ＰＣＨＥ）を含み、しばしばポリビニルシクロヘキサン（ＰＶＣＨ）として言及される。
ｃ）６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し；例えばアタクチックポリマーである。ステレオブロックポリマーがまた含まれる。
【００３６】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニトリル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００３７】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン含有ビニル化合物のポリマー、例えばポリ塩化ビニル、ポリ塩化ビニリデン、ポリフッ化ビニル、ボリフッ化ビニリデンならびに塩化ビニル／塩化ビニリデン、塩化ビニル／酢酸ビニル又は塩化ビニリデン／酢酸ビニルコポリマーのようなそれらのコボリマーのようなハロゲン含有ポリマー。
【００３８】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００３９】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００４０】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリル
フタレート又はポリアリルメラミン；並びに上の１）で言及されたオレフィンとそれらのコポリマー。
【００４１】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００４２】
１３．ポリオキシメチレン及びコモノマーとしてエチレンオキシドを含むポリオキシメチレンのようなポリアセタール；熱可塑性ポリウレタン、アクリレートまたはＭＢＳで変性されたポリアセタール。
【００４３】
１４．ポリフェニレンオキシド及びスルフィド、及びポリフェニレンオキシドとスチレンポリマー又はポリアミドとの混合物。
【００４４】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【００４５】
１６．ジアミシとジカルボン酸から及び／又はアミノカルボン酸又は対応するラクタムから誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００４６】
１７．ポリ尿素、ポリイミド、ボリアミド−イミド、ポリエーテルイミド、ポリエステルイミド、ポリヒダントイン及びポリベンズイミダゾール。
【００４７】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、ならびにヒドロキシル末端ポリエーテルから誘導されたブロックポリエーテルエステル；及びまたポリカーボネート又はＭＢＳで変性されたポリエステル。
【００４８】
１９．ポリカーボネート及びポリエステルカーボネート。
【００４９】
２０．ポリケトン。
【００５０】
２１．ポリスルホン、ポリエーテルスルホン及びポリエーテルケトン。
【００５１】
２２．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／
ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００５２】
成分（ｉ）の立体障害性アルコキシアミン安定剤
いわゆる立体障害性アルコキシアミンは、例えば、モノマー化合物又はオリゴマー若しくはポリマー化合物である。
成分（ｉ）の、本発明の立体障害性安定剤は該技術分野において知られており、及び例えば次式
【化１】
2006501340.tif 000002
（式中、Ｇ1及びＧ2は、独立して、炭素原子数１ないし８のアルキル基又は一緒になってペンタメチレンを表し，
Ｚ1及びＺ2は、それぞれメチル基を表すか、又はＺ1とＺ2が一緒になって、付加的に、エステル基、エーテル基、アミド基、アミノ基、カルボキシ基又はウレタン基により置換されてもよい結合部位を形成し，
Ｅは、オキシル基、ヒドロキシル基、アルコキシ基、シクロアルコキシ基、アラルコキシ基、アリロキシ基、−Ｏ−ＣＯ−ＯＺ3、−Ｏ−Ｓｉ（Ｚ4）3、−Ｏ−ＰＯ（ＯＺ5）2又
は−Ｏ−ＣＨ2−ＯＺ6（式中、Ｚ3，Ｚ4，Ｚ5及びＺ6は、水素原子、脂肪族部分、芳香脂肪族部分及び芳香族部分からなる群より選択される。）；又はＥは、−Ｏ−Ｔ−（ＯＨ）bを表し、Ｔは、炭素原子数１ないし１８の直鎖又は分岐鎖のアルキレン基、炭素原子数
５ないし１８のシクロアルキレン基、炭素原子数５ないし１８のシクロアルケニレン基、フェニル基により又は１つ若しくは２つの炭素原子数１ないし４のアルキル基で置換されたフェニル基により置換された炭素原子数１ないし４の直鎖又は分岐鎖のアルキレン基を表し；
ｂは、１，２又は３を表すが、但し、ｂはＴの炭素原子数を超えることはできず、ｂが２又は３の場合、それぞれの水酸基はＴの異なった炭素原子に結合される。）で表されるものが挙げられる。
Ｅは、例えば、オキシル基、ヒドロキシル基、アルコキシ基、シクロアルコキシ基又はアラルコキシ基を表す。例えば、Ｅは、メトキシ基、プロポキシ基、シクロヘキシロキシ基又はオクチロキシ基である。
成分（ｉ）の、本発明の代表的な立体障害性アルコキシアミン安定剤は、例えば次式ＡないしＲ
【化２】
2006501340.tif 000003
【化３】
2006501340.tif 000004
［式中、Ｅは、オキシル基、ヒドロキシル基、炭素原子数１ないし１８のアルコキシ基、炭素原子数５ないし１２のシクロアルコキシ基又は炭素原子数７ないし１５のアラルコキシ基，又はＥは、−Ｏ−Ｔ−（ＯＨ）bを表し、
Ｔは、炭素原子数１ないし１８の直鎖又は分岐鎖のアルキレン基、炭素原子数５ないし１８のシクロアルキレン基、炭素原子数５ないし１８のシクロアルケニレン基、フェニル基により又は１つ若しくは２つの炭素原子数１ないし４のアルキル基で置換されたフェニル基により置換された炭素原子数１ないし４の直鎖又は分岐鎖のアルキレン基を表し；
ｂは、１，２又は３を表すが、但し、ｂはＴの炭素原子数を超えることはできず、ｂが２又は３の場合、それぞれの水酸基はＴの異なった炭素原子に結合され；
Ｒは水素原子又はメチル基を表し，
ｍは１ないし４を表し，
ｍが１の時，
Ｒ2は、水素原子、炭素原子数１ないし１８のアルキル基若しくは１つ以上の酸素原子で
任意に中断されていてもよい前記アルキル基、炭素原子数２ないし１２のアルケニル基、炭素原子数６ないし１０のアリール基、炭素原子数７ないし１８のアラルキル基、グリシジル基、脂肪族、環状脂肪族若しくは芳香族カルボン酸の，又はカルバミン酸の１価アシル基、例えば、２ないし１８個の炭素原子を有する脂肪族カルボン酸のアシル基、５ないし１２個の炭素原子を有する環状脂肪族カルボン酸の若しくは７ないし１５個の炭素原子
を有する芳香族カルボン酸の１価アシル基，又は次式
【化４】
2006501340.tif 000005
（式中、Ｘは、０又は１を表す。），
【化５】
2006501340.tif 000006
（式中、ｙは、２ないし４を表す。）の基を表し；
ｍが２の時，
Ｒ2は、炭素原子数１ないし１２のアルキレン基、炭素原子数４ないし１２のアルケニレ
ン基、キシリレン基、脂肪族、環状脂肪族、芳香脂肪族若しくは芳香族ジカルボン酸の、又はジカルバミン酸の２価アシル基、例えば、２ないし１８個の炭素原子を有する脂肪族ジカルボン酸のアシル基、８ないし１４個の炭素原子を有する環状脂肪族若しくは芳香族ジカルボン酸の２価アシル基、又は８ないし１４個の炭素原子を有する脂肪族、環状脂肪族若しくは芳香族ジカルバミン酸の２価アシル基；又は次式
【化６】
2006501340.tif 000007
（式中、Ｄ1及びＤ2はそれぞれ独立して、水素原子、８個までの炭素原子を含むアルキル基、３，５−ジ−第三ブチル−４−ヒドロキシベンジル基を含むアリール若しくはアラルキル基を表し，Ｄ3は水素原子，又は１８個までの炭素原子を含むアルキル若しくはアル
ケニル基をあらわし，及びｄは０ないし２０を表す。）の基を表し
ｍが３の時，
Ｒ2は、脂肪族、不飽和脂肪族、環状脂肪族又は芳香族トリカルボン酸の３価アシル基を
表し；
ｍが４の時，
Ｒ2は、１，２，３，４−ブタンテトラカルボン酸、１，２，３，４−ブタ−２−エン−
テトラカルボン酸並びに１，２，３，５−及び１，２，４，５−ペンタンテトラカルボン酸を含む飽和若しくは不飽和脂肪族又は芳香族テトラカルボン酸の４価アシル基を表し；ｐは１，２又は３を表し，
Ｒ3は、水素原子、炭素原子数１ないし１２のアルキル基、炭素原子数５ないし７のシク
ロアルキル基、炭素原子数７ないし９のアラルキル基、炭素原子数２ないし１８のアルカノイル基、炭素原子数３ないし５のアルケノイル基又はベンゾイル基を表し；
ｐが１の時，
Ｒ4は、水素原子、未置換又はシアノ基、カルボニル基若しくはカルバミド基で置換され
た炭素原子数１ないし１８のアルキル基、炭素原子数５ないし７のシクロアルキル基又は炭素原子数２ないし８のアルケニル基、アリール基、アラルキル基、又はグリシジル基、式−ＣＨ2−ＣＨ（ＯＨ）−Ｚの基又は式−ＣＯ−Ｚ若しくは−ＣＯＮＨ−Ｚの基（式中
、Ｚは水素原子、メチル基又はフェニル基を表す。）；又は次式
【化７】
2006501340.tif 000008
（式中、ｈは０又は１を表す。）の基を表し
ｐが１の時、Ｒ3及びＲ4は一緒になって炭素原子数４ないし６のアルキレン基又は２−オキソポリアルキレン基、脂肪族若しくは芳香族の１，２−若しくは１，３−ジカルボン酸の環状アシル基であってよく、
ｐが２の時，
Ｒ4は、直接結合又は炭素原子数１ないし１２のアルキレン基、炭素原子数６ないし１２
のアリーレン基、キシリレン基、−ＣＨ2ＣＨ（ＯＨ）−ＣＨ2基又は−ＣＨ2−ＣＨ（Ｏ
Ｈ）−ＣＨ2−Ｏ−Ｘ−Ｏ−ＣＨ2−ＣＨ（ＯＨ）−ＣＨ2−基（式中、Ｘは炭素原子数２
ないし１０のアルキレン基、炭素原子数６ないし１５のアリーレン基又は炭素原子数６ないし１２のシクロアルキレン基を表す。）を表し；或いは、Ｒ3がアルカノイル基、アル
ケノイル基又はベンゾイル基でない場合、Ｒ4はまた、脂肪族、環状脂肪族若しくは芳香
族のジカルボン酸又はカルバミン酸の２価アシル基，又は−ＣＯ−基であってよく；或いは、Ｒ4は次式
【化８】
2006501340.tif 000009
（式中、Ｔ8及びＴ9はそれぞれ独立して、水素原子、炭素原子数１ないし１８のアルキル基を表すか又はＴ8及びＴ9が一緒になって炭素原子数４ないし６のアルキレン基又は３−オキサペンタメチレン基を表し、例えばＴ8及びＴ9が一緒になって３−オキサペンタメチレン基を表す。）の基を表し；
ｐが３の時，
Ｒ4は２，４，６−トリアジニル基を表し、
ｎは、１又は２を表し，
ｎが１の時，
Ｒ5及びＲ´5はそれぞれ独立して炭素原子数１ないし１２のアルキル基、炭素原子数２ないし１２のアルケニル基、炭素原子数７ないし１２のアラルキル基を表し、又はＲ5はま
た水素原子を表し、又はＲ5及びＲ´5が一緒になって炭素原子数２ないし８のアルキレン基又はヒドロキシアルキレン基又は炭素原子数４ないし２２のアシロキシアルキレン基を表し；
ｎが２の時，
Ｒ5及びＲ´5は一緒になって（−ＣＨ2）2Ｃ（ＣＨ2−）2を表し；
Ｒ6は、水素原子、炭素原子数１ないし１２のアルキル基、アリル基、ベンジル基、グリ
シジル基又は炭素原子数２ないし６のアルコキシアルキル基を表し；
ｎが１の時，
Ｒ7は、水素原子、炭素原子数１ないし１２のアルキル基、炭素原子数３ないし５のアル
ケニル基、炭素原子数７ないし９のアラルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、式−（ＣＨ2）t−ＣＯＯ−Ｑで表される基又は式−（ＣＨ2）t−Ｏ−ＣＯ−Ｑで表される基（式中、ｔは１又は２を表し、Ｑは炭素原子数１ないし４のアルキル基又はフェニル基を表す。）を表し；又は
ｎが２の時，
Ｒ7は、炭素原子数２ないし１２のアルキレン基、炭素原子数６ないし１２のアリーレン
基、−ＣＨ2−ＣＨ（ＯＨ）−ＣＨ2−Ｏ−Ｘ−Ｏ−ＣＨ2−ＣＨ（ＯＨ）−ＣＨ2−基（式中、Ｘは炭素原子数２ないし１０のアルキレン基、炭素原子数６ないし１５のアリーレン基又は炭素原子数６ないし１２のシクロアルキレン基を表す。）、又は−ＣＨ2ＣＨ（Ｏ
Ｚ´）ＣＨ2−（ＯＣＨ2−ＣＨ（ＯＺ´）ＣＨ2）2−基（式中、Ｚ´は水素原子、炭素原子数１ないし１８のアルキル基、アリル基、ベンジル基、炭素原子数２ないし１２のアルカノイル基又はベンゾイル基を表す。）を表し；
Ｑ1は−Ｎ（Ｒ8）−又は−Ｏ−を表し；Ｅ7は炭素原子数１ないし３のアルキレン基、−
ＣＨ2−ＣＨ（Ｒ9）−Ｏ−基（式中、Ｒ9は水素原子、メチル基又はフェニル基を表す。
）−（ＣＨ2）3−ＮＨ−基又は直接結合を表し；
Ｒ10は水素原子又は炭素原子数１ないし１８のアルキル基を表し、Ｒ8は水素原子、炭素
原子数１ないし１８のアルキル基、炭素原子数５ないし７のシクロアルキル基、炭素原子数７ないし１２のアラルキル基、シアノエチル基、炭素原子数６ないし１０のアリール基、−ＣＨ2−ＣＨ（Ｒ9）−ＯＨ基（式中、Ｒ9は前記と同じ意味を表す。）；又は次式
【化９】
2006501340.tif 000010
（式中、Ｇ4は炭素原子数２ないし６のアルキレン基又は炭素原子数６ないし１２のアリ
ーレン基を表す。）の基を表し；又はＲ8は−Ｅ7−ＣＯ−ＮＨ−ＣＨ2−ＯＲ10ノ基を表
し；
式ＦはＴ3がエチレン又は１，２−プロピレンであるポリマーの繰り返し構造単位を意味
するが、それはアルキルアクリレート又はメタクリレートを伴ったアルファ−オレフィンコポリマーから誘導された繰り返し構造単位であり、例えば、エチレンとエチルアクリレートのコポリマーであり；及びｋは２ないし１００を表し；
Ｔ4は、ｐが１又は２の時、Ｒ4と同様の意味を表し，
Ｔ5はメチル基を表し，
Ｔ6はメチル基又はエチル基を表すか又はＴ5とＴ6が一緒になってテトラメチレン基又は
ペンタメチレン基を表し、例えばＴ5とＴ6がそれぞれメチル基を表し、Ｍ及びＹはそれぞれ独立してメチレン基又はカルボニル基を表し，及びＴ4はｎが２の時、エチレン基を表
し；
Ｔ7はＲ7と同様の意味を表し，及びＴ7は、例えばｎが２の時、オクタメチレン基表し；
Ｔ10及びＴ11はそれぞれ独立して、炭素原子数２ないし１２のアルキレン基、又はＴ11は
次式
【化１０】
2006501340.tif 000011
の基を表し、
Ｔ12はピペラジニル基、又は次式
−ＮＲ11−（ＣＨ2）d−ＮＲ11−  又は
【化１１】
2006501340.tif 000012
（式中、Ｒ11はＲ3と同様の意味を表すか又は次式
【化１２】
2006501340.tif 000013
の基を表し、ａ、ｂ及びｃはそれぞれ独立して２又は３を表し、及びｆは０又は１を表し、例えばａとｃがそれぞれ３を、ｂが２を及びｆが１を表す。）の基を表し；及び
ｅは２，３又は４、例えば４を表し；
Ｔ13はＲ2と同様の意味を表すが、但し、ｎが１の時、Ｔ13は水素ではない；
Ｅ1及びＥ2は互いに異なって、それぞれ−ＣＯ−又は−Ｎ（Ｅ5）−（式中、は水素原子
、炭素原子数１ないし１２のアルキル基又は炭素原子数４ないし２２のアルコキシカルボニルアルキル基を表し、例えばＥ1は−ＣＯ−を、及びＥ2は−Ｎ（Ｅ5）−を表す。）を
表し、
Ｅ3は水素原子、炭素原子数１ないし３０のアルキル基、フェニル基、ナフチル基、塩素
原子若しくは炭素原子数１ないし４のアルキル基で置換された前記フェニル基若しくは前記ナフチル基、又は炭素原子数７ないし１２のフェニルアルキル基、又は炭素原子数１ないし４のアルキル基で置換された前記フェニルアルキル基を表し、
Ｅ4は水素原子、炭素原子数１ないし３０のアルキル基、フェニル基、ナフチル基又は炭
素原子数７ないし１２のフェニルアルキル基を表し、又は
Ｅ3及びＥ4が一緒になって炭素原子数４ないし１７のポリメチレン基、又は４個までの炭素原子数１ないし４のアルキル基、例えばメチル基で置換された前記ポリメチレン基を表し、
Ｅ6は脂肪族又は芳香族の４価基を表し、
式（Ｎ）のＲ2はｍが１の時に前記で定義されたものを表し；
Ｇ1は直接結合、炭素原子数１ないし１２のアルキレン基、フェニレン基又は−ＮＨ−Ｇ
´−ＮＨ（式中、Ｇ´は炭素原子数１ないし１２のアルキレン基をあらわす。）を表す。］の一つ；或いは
立体障害性アミン化合物が、次式Ｉ，ＩＩ，ＩＩＩ，ＩＶ，Ｖ，ＶＩ，ＶＩＩ，ＶＩＩＩ，ＩＸ，Ｘ又はＸＩ
【化１３】
2006501340.tif 000014
【化１４】
2006501340.tif 000015
【化１５】
2006501340.tif 000016
［式中、Ｅ1，Ｅ2，Ｅ3及びＥ4はそれぞれ独立して、炭素原子数１ないし４のアルキル基を表すか、又はＥ1及びＥ2がそれぞれ独立して、炭素原子数１ないし４のアルキル基及びＥ3及びＥ4が一緒になってペンタメチレン基を表すか、又はＥ1及びＥ2並びにＥ3及びＥ4がそれぞれ一緒になってペンタメチレン基を表し、
Ｒ1は炭素原子数１ないし１８のアルキル基、炭素原子数５ないし１２のシクロアルキル
基、炭素原子数７ないし１２の２環性若しくは３環性の炭化水素基、炭素原子数７ないし１５のフェニルアルキル基、炭素原子数６ないし１０のアリール基又は１ないし３個の炭素原子数１ないし８のアルキル基で置換された前記アリール基を表し、
Ｒ2は水素原子又は炭素原子数１ないし１２の直鎖又は分岐鎖のアルキル基を表し、
Ｒ3は炭素原子数１ないし８のアルキレン基、又はＲ3は−ＣＯ−、−ＣＯ−Ｒ4−、−Ｃ
ＯＮＲ2−又は−ＣＯ−ＮＲ2−Ｒ4−を表し、
Ｒ4は炭素原子数１ないし８のアルキレン基を表し、
Ｒ5は水素原子、炭素原子数１ないし１２の直鎖又は分岐鎖のアルキル基又は次式
【化１６】
2006501340.tif 000017
の基を表すか或いはＲ4がエチレン基の時、２個のＲ5のメチル置換基は直接結合で連結されていてよく、従ってトリアジンの架橋基−Ｎ（Ｒ5）−Ｒ4−Ｎ（Ｒ5）−は、ピペラジ
ン−１，４−ジイル部分を表してよく、
Ｒ6は炭素原子数２ないし８のアルキレン基、又は次式
【化１７】
2006501340.tif 000018
の基を表すが、但しＲ6が上記の構造式を表すとき、Ｙは−ＯＨではない，
Ａは−Ｏ−又は−ＮＲ7−（式中、Ｒ7は水素原子、炭素原子数１ないし１２の直鎖又は分岐鎖のアルキル基、又はＲ7は次式
【化１８】
2006501340.tif 000019
の基を表す。）を表し、
Ｔはフェノキシ基、１若しくは２個の炭素原子数１ないし４のアルキル基で置換されたフェノキシ基、炭素原子数１ないし８のアルコキシ基又はＲ2が水素原子でないという条件
で−Ｎ（Ｒ2）2を表すか又はＴは次式
【化１９】
2006501340.tif 000020
の基を表し、
Ｘは−ＮＨ2、−ＮＣＯ、−ＯＨ、−Ｏ−グリシジル基又は−ＮＨＮＨ2を表し，及び
Ｙは−ＯＨ、−ＮＨ2、−ＮＨＲ2（式中、Ｒ2は水素原子でない。）；又はＹは−ＮＣＯ
、−ＣＯＯＨ、オキシラニル基、−Ｏ−グリシジル基、又は−Ｓｉ（ＯＲ2）3を表すか又は組み合わせＲ3−Ｙ−が−ＣＨ2ＣＨ（ＯＨ）Ｒ2（式中、Ｒ2はアルキル基又は１ないし４個の酸素原子で中断された前記アルキル基を表す。）又はＲ3−Ｙ−が−ＣＨ2ＯＲ2を
表す。］で表される化合物；或いは
立体障害性アミン化合物が、Ｎ，Ｎ´，Ｎ´´´−トリス｛２，４−ビス［（１−ヒドロカルビロキシ−２，２，６，６−テトラメチルピペリジン−４−イル）アルキルアミノ］−ｓ−トリアジン−６−イル｝−３，３´−エチレンジイミノジプロピルアミン；Ｎ，Ｎ´，Ｎ´´−トリス｛２，４−ビス［（１−ヒドロカルビロキシ−２，２，６，６−テトラメチルピペリジン−４−イル）アルキルアミノ］−ｓ−トリアジン−６−イル｝−３，３´−エチレンジイミノジプロピルアミン、及び次式Ｉ，ＩＩ，ＩＩＡ及びＩＩＩ
Ｒ1ＮＨ−ＣＨ2ＣＨ2ＣＨ2ＮＲ2ＣＨ2ＣＨ2ＮＲ3ＣＨ2ＣＨ2ＣＨ2ＮＨＲ4        （Ｉ）Ｔ−Ｅ1−Ｔ1                      （ＩＩ）
Ｔ−Ｅ1                          （ＩＩＡ）
Ｇ−Ｅ1−Ｇ1−Ｅ1−Ｇ2          （ＩＩＩ）
［式Ｉのテトラアミンにおいて、Ｒ1及びＲ2はｓ−トリアジン部分Ｅを表し；及び、Ｒ3
及びＲ4の一つがｓ−トリアジン部分Ｅで、他のＲ3又はＲ4が水素原子を表し、
Ｅは次式
【化２０】
2006501340.tif 000021
（式中、Ｒはメチル基、プロピル基、シクロヘキシル基又はオクチル基、例えばシクロヘキシル基を表し、
Ｒ5は炭素原子数１ないし１２のアルキル基、例えばｎ−ブチル基を表す。）の基を表し
、
Ｒが、プロピル基、シクロヘキシル基又はオクチル基の時、式ＩＩ又はＩＩＡの化合物において、Ｔ及びＴ1はそれぞれ式Ｉで定義されたＲ1ないしＲ4により置換されたテトラア
ミンを表し、ここで、
（１）それぞれのテトラアミンにおいてｓ−トリアジン部分Ｅの一つが、二つのテトラアミンＴ及びＴ1の間で架橋を形成する基Ｅ1により置き換えられており、Ｅ1が
【化２１】
2006501340.tif 000022
を表わし、又は、
（２）テトラアミンのＥ部分の二つが一つの基Ｅ1によって置き換えられた式ＩＩＡのよ
うに、基Ｅ1が同一のテトラアミンＴに両端末を有することができるか又は
（３）一つのＥ1がＴ及びＴ1に結合し、２番目のＥ1が両端末をテトラアミンＴに有する
ように、テトラアミンＴの全ての三つのｓ−トリアジン置換基が、Ｅ1であってよい，
Ｌはプロパンジイル基、シクロヘキサンジイル基又はオクタンジイル基を表し；
ここで、式ＩＩＩの化合物において、
Ｇ，Ｇ1及びＧ2は、Ｇ及びＧ2それぞれが、Ｅ1で置き換えられたｓ−トリアジン部分Ｅを一つ有する場合、及びＧ1がＥ1で置き換えられた二つのトリアジン部分Ｅを有する場合を除いて、それぞれ式Ｉで定義されたＲ1ないしＲ4により置換されたテトラアミンを表し、それにより、ＧとＧ1の間に一つの架橋及びＧ1とＧ2の間に２番目の架橋が存在すること
になる。］で記載される架橋した誘導体の混合物を表し、
これらの混合物は、Ｎ，Ｎ´−ビス（３−アミノプロピル）エチレンジアミンの１当量と２，４−ビス［（１−ヒドロカルビロキシ−２，２，６，６−テトラメチルピペリジン−４−イル）ブチルアミノ］−６−クロロ−ｓ−トリアジンの２ないし４当量を反応させることにより合成される；
或いは、立体障害性アミンは式ＩＩＩｂ
【化２２】
2006501340.tif 000023
［式中、ｎは１ないし１５を表し；
Ｒ12は炭素原子数２ないし１２のアルキレン基、炭素原子数４ないし１２のアルケニレン基、炭素原子数５ないし７のシクロアルキレン基、炭素原子数５ないし７のシクロアルキレンジ（炭素原子数１ないし４のアルキレン）基、炭素原子数１ないし４のアルキレンジ（炭素原子数５ないし７のシクロアルキレン）基、フェニレンジ（炭素原子数１ないし４のアルキレン）基又は１，４−ピペラジンジイル基、−Ｏ−又はＮ−Ｘ1（式中、Ｘ1は炭素原子数１ないし１２のアシル基又は（炭素原子数１ないし１２のアルコキシ）カルボニ
ル基或いは以下に示された、水素原子を除くＲ14に与えられた定義の一つを有する。）；又はＲ12は次式（Ｉｂ´）又は（Ｉｃ´）；
【化２３】
2006501340.tif 000024
（式中、ｍは２又は３を表し、
Ｘ2は炭素原子数１ないし１８のアルキル基、未置換の又は１，２若しくは３個の炭素原
子数１ないし４のアルキル基で置換された炭素原子数５ないし１２のシクロアルキル基；未置換の又は１，２若しくは３個の炭素原子数１ないし４のアルキル基又は炭素原子数１ないし４のアルコキシ基で置換されたフェニル基；未置換の又は１，２若しくは３個の炭素原子数１ないし４のアルキル基でフェニル基上が置換された炭素原子数７ないし９のフェニルアルキル基を表し；及び
基Ｘ3は互いに独立して炭素原子数２ないし１２のアルキレン基を表す。）で表される基
であり；
Ｒ13、Ｒ14及びＲ15は同一又は異なって、水素原子、炭素原子数１ないし１８のアルキル基、未置換の又は１，２若しくは３個の炭素原子数１ないし４のアルキル基で置換された炭素原子数５ないし１２のシクロアルキル基；炭素原子数３ないし８のアルケニル基、未置換の又は１，２若しくは３個の炭素原子数１ないし４のアルキル基又は炭素原子数１ないし４のアルコキシ基で置換されたフェニル基；未置換の又は１，２若しくは３個の炭素原子数１ないし４のアルキル基でフェニル基上が置換された炭素原子数７ないし９のフェニルアルキル基；テトラヒドロフルフリル基或いは−ＯＨ、炭素原子数１ないし８のアルコキシ基、ジ（炭素原子数１ないし４のアルキル）アミノ基又は次式（Ｉｅ´）；
【化２４】
2006501340.tif 000025
（式中、Ｙは−Ｏ−、−ＣＨ2−、−ＣＨ2ＣＨ2−又は＞Ｎ−ＣＨ3を表わし、又は−Ｎ（Ｒ14）（Ｒ15）が式（Ｉｅ´）の基に追加される。）で表される基によって２，３又は４位が置換された炭素原子数２ないし４のアルキル基を表し、又は
基Ａは互いに独立して−ＯＲ13，−Ｎ（Ｒ14）（Ｒ15）又は次式（ＩＩＩｄ）；
【化２５】
2006501340.tif 000026
（式中、Ｘは−Ｏ−又は＞Ｎ−Ｒ16；（式中、Ｒ16は水素原子、炭素原子数１ないし１８のアルキル基、未置換の又は１，２若しくは３個の炭素原子数１ないし４のアルキル基で置換された炭素原子数５ないし１２のシクロアルキル基；未置換の又は１，２若しくは３
個の炭素原子数１ないし４のアルキル基でフェニル基上が置換された炭素原子数７ないし９のフェニルアルキル基；テトラヒドロフルフリル基、次式（ＩＩＩｆ）
【化２６】
2006501340.tif 000027
で表される基、又は２，３又は４位を−ＯＨ、炭素原子数１ないし８のアルコキシ基、ジ（炭素原子数１ないし４のアルキル）アミノ基又は式（Ｉｅ´）で表される基で置換された炭素原子数２ないし４のアルキル基を表す。）を表し；
Ｒ11はＲ16に与えられた定義の一つを有し；及び
基Ｂは互いに独立してＡに与えられた定義の一つを有する。）で表されるものが挙げられる。
【００５３】
以下に示す、上述の置換基の一般的定義を適用する。
アルキル基は、直鎖又は分岐鎖の、例えば、メチル基、エチル基、ｎ−プロピル基、ｎ−ブチル基、第二ブチル基、第三ブチル基、ｎ−ヘキシル基、ｎ−オクチル基、２−エチルヘキシル基、ｎ−ノニル基、ｎ−デシル基、ｎ−ウンデシル基、ｎ−ドデシル基、ｎ−トリデシル基、ｎ−テトラデシル基、ｎ−ヘキサデシル基又はｎ−オクタデシル基である。
【００５４】
シクロアルキル基は、シクロペンチル基又はシクロヘキシル基を含有し；典型的なシクロアルケニル基は、シクロヘキセニル基を含有し；一方、典型的なアラルキル基は、ベンジル基、α−メチル−ベンジル基、α，α−ジメチルベンジル基又はフェネチル基を含有する。
【００５５】
もしＲ2がカルボン酸の１価アシル基の場合、例えば、酢酸、ステアリン酸、サリチル
酸、安息香酸又はβ−（３，５−ジ−第三ブチル−４−ヒドロキシフェニル）プロピオン酸のアシル基が挙げられる。
【００５６】
もしＲ2がジカルボン酸の２価アシル基の場合、例えば、シュウ酸、アジピン酸、コハ
ク酸、スベリン酸、セバシン酸、フタル酸、ジブチルマロン酸、ジベンジルマロン酸又はブチル−（３，５−ジ−第三ブチル−４−ヒドロキシベンジル）−マロン酸、又はビシクロヘプテンジカルボン酸のアシル基が挙げられ、スクシネート、セバケート、フタレート及びイソフタレートが具体例として挙げられる。
【００５７】
もしＲ2がジカルバミン酸の２価アシル基の場合、例えば、ヘキサメチレンジカルバミ
ン酸又は２，４−トルイレンジカルバミン酸のアシル基が挙げられる。
【００５８】
成分（ｉ）の立体障害性アルコキシアミン安定剤は該技術分野においてよく知られており、Ｎ−アルコキシ立体障害性アミン及びＮＯＲ立体障害性アミン又はＮＯＲ立体障害性アミン光安定剤又はＮＯＲ  ＨＡＬＳとしても知られている。
【００５９】
それらは、例えば、米国特許第５００４７７０号明細書、５２０４４７３号明細書、５０９６９５０号明細書、５３００５４４号明細書、５１１２８９０号明細書、５１２４３７８号明細書、５１４５８９３号明細書、５２１６１５６号明細書、５８４４０２６号明細書、６１１７９９５号明細書、６２７１３７７号明細書に開示されている。これらの特許及び特許出願の関連する記載はここに参照として組み込まれている。
【００６０】
米国特許第６２７１３７７号明細書は立体障害性ヒドロキシアルコキシアミン安定剤を開示する。本発明の目的のために、該立体障害性ヒドロキシアルコキシアミン安定剤は、立体障害性アルコキシアミン安定剤の一部と考えられ、本願の成分（ｉ）の部分を成す。立体障害性ヒドロキシアルコキシアミン安定剤はまた、Ｎ−ヒドロキシアルコキシ立体障害性アミン又はＮＯＲｏｌ  ＨＡＬＳとして知られている。
【００６１】
成分（ｉ）の好ましい立体障害性アミンは例えば、
ＮＯＲ１  シクロヘキシロキシ−２，２，６，６−テトラメチル−４−オクタデシルアミノピペリジン；
ＮＯＲ２  ビス（１−オクチロキシ−２，２，６，６−テトラメチルピペリジン−４−イル）セバケート；
ＮＯＲ３  ２，４−ビス［（１−シクロヘキシロキシ−２，２，６，６−テトラメチルピペリジン−４−イル）ブチルアミノ］−６−（２−ヒドロキシエチルアミノ−ｓ−トリアジン；
ＮＯＲ３  ビス（１−シクロヘキシロキシ−２，２，６，６−テトラメチルピペリジン−４−イル）アジペート
ＮＯＲ４  ２，４−ビス［（１−シクロヘキシロキシ−２，２，６，６−テトラメチルピペリジン−４−イル）ブチルアミノ］−６−クロロ−ｓ−トリアジン；
ＮＯＲ５  １−（２−ヒドロキシ−２−メチルプロポキシ）−４−ヒドロキシ−２，２，６，６−テトラメチルピペリジン；
ＮＯＲ６  １−（２−ヒドロキシ−２−メチルプロポキシ）−４−オキソ−２，２，６，６−テトラメチルピペリジン；
ＮＯＲ７  １−（２−ヒドロキシ−２−メチルプロポキシ）−４−オクタデカノイロキシ−２，２，６，６−テトラメチルピペリジン；
ＮＯＲ８  ビス（１−（２−ヒドロキシ−２−メチルプロポキシ）−２，２，６，６−テトラメチルピペリジン−４−イル）セバケート；
ＮＯＲ９  ビス（１−（２−ヒドロキシ−２−メチルプロポキシ）−２，２，６，６−テトラメチルピペリジン−４−イル）アジペート；
ＮＯＲ１０  ２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン；
ＮＯＲ１１  ２，４−ビス［（１−シクロヘキシロキシ−２，２，６，６−テトラメチルピペリジン−４−イル）ブチルアミノ］−６−クロロ−ｓ−トリアジンとＮ，Ｎ´−ビス（３−アミノプロピル）エチレンジアミン）の反応生成物［ＣＡＳ登録番号．１９１６８０−８１−６］；及び
ＮＯＲ１２  次式
【化２７】
2006501340.tif 000028
（式中、ｎは、１ないし１５を表す。）で表される化合物、を含む。
化合物ＮＯＲ１２は米国特許第６１１７９９５号明細書の実施例２に開示されている。
【００６２】
成分（ｉ）の安定剤は、本発明の組成物において、有利には、ポリマー基材（Ａ）の質量に基づき約０．０５％ないし約２０％；例えば約０．１質量％ないし１０質量％；例えば約０．２質量％ないし８質量％；例えば約０．５質量％ないし３質量％の量を含む。
【００６３】
成分（ｉｉ）の慣用の難燃剤
本発明の組成物における成分（ｉｉ）として有用なメラミンをベースとする難燃剤は、該技術分野において公知であり、入手可能である。それらは例えば、メラミンアンモニウムホスフェート、メラミンアンモニウムポリホスフェート、メラミンアンモニウムピロホスフェート、メラミンの縮合生成物、メラミンとリン酸の反応生成物及びメラミンの縮合生成物とリン酸の反応生成物又は上記の混合物からなる群より選択される。
【００６４】
本発明の好ましい態様においてメラミンをベースとする難燃剤は、メラミンホスフェート、ジメラミンホスフェート、メラミンピロホスフェート、メラミンボレート、メラミンシアヌレート、メラム若しくはメレムホスフェート、メラム若しくはメレムポリホスフェート、メラミンアンモニウムホスフェート、メラミンアンモニウムピロホスフェート及びメラミンアンモニウムポリホスフェートからなる群より選択される。
【００６５】
メラミンボレートは、例えば、次式
【化２８】
2006501340.tif 000029
により示され、メラミンシアヌレートは、例えば、次式
【化２９】
2006501340.tif 000030
で示される。
上記の式（１）及び（２）において、
Ｒa，Ｒb及びＲcは互いに独立して、水素原子、炭素原子数１ないし８のアルキル基、炭
素原子数５ないし６のシクロアルキル基又は炭素原子数１ないし４のアルキル−炭素原子数５ないし６のシクロアルキル基であって、それぞれがヒドロキシ基又は炭素原子数１ないし４のヒドロキシアルキル基で未置換若しくは置換されており、炭素原子数２ないし８のアルケニル基、炭素原子数１ないし８のアルコキシ基、炭素原子数１ないし８のアシル基、炭素原子数１ないし８のアシロキシ基、炭素原子数６ないし１２のアリール基、−Ｏ−Ｒd又は−Ｎ（Ｒd）Ｒe（式中、Ｒd及びＲeは水素原子、炭素原子数１ないし４のアル
キル基、炭素原子数５ないし６のシクロアルキル基、炭素原子数２ないし８のアルケニル基、炭素原子数１ないし４のヒドロキシアルキル基又は炭素原子数６ないし１２のアリール基を示す。）を示すが、但し、Ｒa，Ｒb及びＲcの総てが水素原子を示すことはなく、
更に、式ＶＩＩにおいて、少なくとも一つの基はプロトンで付加されることができ；
Ｘはプロトンを供与する酸の陰イオンを示し；
ｘはトリアジン部分へ酸により供与されたプロトンの数を示し；及び
ｙはプロトンを供与する酸から取り出されたプロトンの数を示し；
式（１）における記号Ｘは、例えば、リン酸、ポリリン酸、ピロリン酸、ホスフィン酸、ホスホン酸及びホウ酸の陰イオンを示す。
【００６６】
本発明の好ましい態様において、Ｒa，Ｒb及びＲcは互いに独立して、水素原子、炭素
原子数１ないし４のアルキル基、シクロペンチル基、シクロヘキシル基、メチルシクロヘキシル基、炭素原子数１ないし４のヒドロキシアルキル基、炭素原子数２ないし６のアルケニル基、炭素原子数１ないし４のアルコキシ基、フェニル基又はメチル基、メトキシ基及びハロゲン原子からなる群より選択される１ないし３個の置換基で置換されたフェニル基を示す。
【００６７】
又は、−ＯＲd又は−ＮＲdＲe（式中、Ｒd及びＲeは互いに独立して、炭素原子数１な
いし４のアルキル基、炭素原子数１ないし４のヒドロキシアルキル基、シクロアルキル基、メチルシクロヘキシル基、フェニル基又はメチル基、メトキシ基及びハロゲン原子からなる群より選択される１ないし３個の置換基で置換されたフェニル基を示す。）を示す。
【００６８】
本発明の特に好ましい態様において、メラミンをベースとする難燃剤はメラミンホスフェート、ジメラミンホスフェート、メラミンピロホスフェート、メラミンボレート、メラミンシアヌレート、メラミンアンモニウムホスフェート、メラミンアンモニウムピロホスフェート及びメラミンアンモニウムポリホスフェートからなる群より選択される。
【００６９】
本発明のもう一つの特に好ましい態様において、メラミンをベースとする難燃剤は、メレム、メラム、メロン及びメラミンの高縮合生成物からなる群より選択されるメラミンの縮合生成物である。
【００７０】
本発明のもう一つの特に好ましい態様において、メラミンをベースとする難燃剤は、メラミンとリン酸、メラミンの縮合生成物とリン酸及びこれらの混合物からなる群より選択
される反応生成物である。
【００７１】
本発明のもう一つの特に好ましい態様において、メラミンをベースとする難燃剤は、ジメラミンピロホスフェート、メレムポリホスフェート、メラムポリホスフェート及びそれらの混合ポリ塩からなる群より選択されるメラミンとリン酸の反応生成物である。
【００７２】
成分（ｉｉ）は、有利には、ポリマー基材（ａ）の質量に基づき約０．５％ないし約４５％；例えば成分（ａ）の質量に基づき約３％ないし４０％；例えば約５％ないし３５％の量を含む。例えば、成分（ｉｉ）は、ポリマー基材の質量に基づき約０．５質量％ないし約１０質量％、約１質量％ないし約１０質量％、約３質量％ないし約１０質量％又は約５質量％ないし約１０質量％使用される。例えば、成分（ｉｉ）は、ポリマー基材の質量に基づき約０．５質量％ないし約８質量％、約０．５質量％ないし約６質量％、約０．５質量％ないし約５質量％又は約０．５質量％ないし約３質量％使用される。
【００７３】
成分（ｉ）の成分（ｉｉ）に対する比率（質量部）は、例えば、約１：５ないし約１：２００であり、例えば、約１：５０ないし約１：１００、又は約１：１０ないし約１：２５である。例えば、成分（ｉ）の成分（ｉｉ）に対する比率は、約１：１０ないし約１：２００、約１：２５ないし約１：２００、約１：５０ないし約１：２００又は約１：１００ないし約１：２００である。例えば、成分（ｉ）の成分（ｉｉ）に対する比率は、約１：５ないし約１：１００、約１：５ないし約１：５０、約１：５ないし約１：２５、又は約１：５ないし約１：１０である。
【００７４】
成分（ｉｉ）の量はまた、具体的な化合物（群）の効力、ポリマー及び特異的な用途型に依存する。
【００７５】
本発明の組成物は、多くの用途、例えば、以下、
熱可塑性オレフィン、彩色熱可塑性オレフィン、ポリプロピレン成形品、ポリエチレンフィルム、他の補助安定剤を伴った熱可塑性エラストマー、グリース充填ワイヤー及びケーブルの絶縁、塗料、プラスチック基材の塗料、薬品を入れるポリオレフィンタンク又はコンテナー、かぶり防止剤を伴ったポリオレフィンフィルム、ハイドロタルサイト、例えば、ＤＨＴ４ＡのようなＩＲ熱充填材を伴ったポリオレフィンフィルム、静電防止剤を伴ったポリオレフィンフィルム、難燃性成形ポリプロピレン製品、難燃性成形熱可塑性ポリオレフィン、難燃性ポリエチレンフィルム、プラスチック基材への積層のための予備成形フィルム、電子機器、貯蔵及び輸送のためのコンテナー、箱、ビン、自動車用途、例えば、ダッシュボード、バックボード、備品、例えば、スタジアムシート、公共シート、屋根シート、屋根膜、屋根材、ライナー、形材、例えば窓及びドア形材、ジオメンブラン、天幕織物、バナーフィルム、屋内装飾品、ドレーパリー、カーペット、テント、防水布、手術着、手術帽及び他の病院用途、織物、ロープ、ネット、タイヤコード、パラシュートを含む屋外用途のために有用である。
【００７６】
本発明の組成物は米国特許第６２３５６５８号明細書及び６２５１９９５号明細書（関連する記載はここに参照として組み込まれている。）に記載されたように、織物積層品において及び基材の塗料として有用である。
【００７７】
ここに記載された安定剤を含有する材料は、成形品、回転成形品、射出成形品、吹込み成形品、単層および多層フィルム、押出異形材、表面コーティング等のために使用されることができる。
【００７８】
本発明の得られる安定化組成物はまた所望により、以下に列挙される材料またはそれらの混合物のような様々な慣用の添加剤を、成分（Ａ）の質量に基づいて例えば０．０１な
いし１０％、例えば、約０．０２５ないし４％、例えば、約０．１ないし約２％の量で含有することもできる。
【００７９】
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１'−メチルウンデシ−１'−イル）フェノール、２，４−ジメチル−６−（１'−メチルヘプタデシ−１'−イル）フェノール、２，４−ジメチル−６−（１'−メチルトリデシ−１'−イル）フェノール及びそれらの混合物。
【００８０】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８１】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００８２】
１．４．トコフェロール、
例えば、α−トコフェロール、β−トコフェロール、γ−トコフェロール、δ−トコフェロール及びそれらの混合物（ビタミンＥ）。
【００８３】
１．５．ヒドロキシル化チオジフェニルエーテル、
例えば、２，２'−チオビス（６−第三ブチル−４−メチルフェノール）、２，２'−チオビス（４−オクチルフェノール）、４，４'−チオビス（６−第三ブチル−３−メチルフ
ェノール）、４，４'−チオビス（６−第三ブチル−２−メチルフェノール）、４，４'−チオビス（３，６−ジ−第二アミルフェノール）、４，４'−ビス（２，６−ジメチル−
４−ヒドロキシフェニル）ジスルフィド。
【００８４】
１．６．アルキリデンビスフェノール、
例えば、２，２'−メチレンビス（６−第三ブチル−４−メチルフェノール）、２，２'−メチレンビス（６−第三ブチル−４−エチルフェノール）、２，２'−メチレンビス［４
−メチル−６−（α−メチルシクロヘキシル）−フェノール］、２，２'−メチレンビス
（４−メチル−６−シクロヘキシルフェノール）、２，２'−メチレンビス（６−ノニル
−４−メチルフェノール）、２，２'−メチレンビス（４，６−ジ−第三ブチルフェノー
ル）、２，２'−エチリデンビス（４，６−ジ−第三ブチルフェノール）、２，２'−エチリデンビス（６−第三ブチル−４−イソブチルフェノール）、２，２'−メチレンビス［
６−（α−メチルベンジル）−４−ノニルフェノール］、２，２'−メチレンビス［６−
（α，α−ジメチルベンジル）−４−ノニルフェノール］、４，４'−メチレンビス（２
，６−ジ−第三ブチルフェノール）、４，４'−メチレンビス（６−第三ブチル−２−メ
チルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３'−第三ブチル−４'−ヒドロキシフェニル）ブチレート］、ビス（３−第三ブチル−４−ヒドロキシ−５−メチルフェニル）ジシクロペンタジエン、ビス［２−（３'−第三
ブチル−２'−ヒドロキシ−５'−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００８５】
１．７．Ｏ−、Ｎ−及びＳ−ベンジル化合物、
例えば、３，５，３'，５'−テトラ−第三ブチル−４，４'−ジヒドロキシジベンジルエ
ーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００８６】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００８７】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００８８】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−
オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロ
ピオニル）−ヘキサヒドロ−１，３，５−トリアジン、１，３，５−トリス（３，５−ジシクロヘキシル−４−ヒドロキシベンジル）イソシアヌレート。
【００８９】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００９０】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００９１】
１．１３．β−（３,５−ジ−第三ブチル−４−ヒドロキシフェニル）プロピオン酸のエ
ステルであって、一価又は多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノ
ール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９２】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノ
ール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９３】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）−オキサミド、３−チアウンデカノール、３−チアペンタ
デカノール、トリメチルヘキサンジオール、トリメチロールプロパン、４−ヒドロキシメチル−１−ホスファ−２，６，７−トリオキサビシクロ［２．２．２］オクタンとのエステル。
【００９４】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール
、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ'−ビス（ヒドロキシエチル）オキサミド、３−チアウンデカノール、３−チアペンタデ
カノール、トリメチルヘキサンジオール、トリメチロールプロパン、４−ヒドロキシメチル−１−ホスファ−２，６，７−トリオキサビシクロ［２．２．２］オクタンとのエステル。
【００９５】
１．１７．β−（３，５−ジ−第三ブチル−４−ヒドロキシフェニル）プロピオン酸のアミド、例えば、
Ｎ，Ｎ'−ビス（３，５−ジ−第三ブチル−４−ヒドロキシフェニルプロピオニル）ヘキ
サメチレンジアミド、Ｎ，Ｎ'−ビス（３，５−ジ−第三ブチル−４−ヒドロキシフェニ
ルプロピオニル）トリメチレンジアミド、Ｎ，Ｎ'−ビス（３，５−ジ−第三ブチル−４
−ヒドロキシフェニルプロピオニル）ヒドラジド、Ｎ，Ｎ'−ビス［２−（３−［３，５
−ジ−第三ブチル−４−ヒドロキシフェニル］プロピオニルオキシ）エチル］オキサミド（ユニロイヤルによって供給されるナウガードＸＬ−１；登録商標：Ｎａｕｇａｒｄ）
。
【００９６】
１．１８．アスコルビン酸（ビタミンＣ）
【００９７】
１．１９．アミン酸化防止剤、
例えば、Ｎ，Ｎ'−ジ−イソプロピル−ｐ−フェニレンジアミン、Ｎ，Ｎ'−ジ−第二ブチル−ｐ−フェニレンジアミン、Ｎ，Ｎ'−ビス（１，４−ジメチルペンチル）−ｐ−フェ
ニレンジアミン、Ｎ，Ｎ'−ビス（１−エチル−３−メチルペンチル）−ｐ−フェニレン
ジアミン、Ｎ，Ｎ'−ビス（１−メチルヘプチル）−ｐ−フェニレンジアミン、Ｎ，Ｎ'−ジシクロヘキシル−ｐ−フェニレンジアミン、Ｎ，Ｎ'−ジフェニル−ｐ−フェニレンジ
アミン、Ｎ，Ｎ'−ビス（２−ナフチル）−ｐ−フェニレンジアミン、Ｎ−イソプロピル
−Ｎ'−フェニル−ｐ−フェニレンジアミン、Ｎ−（１，３−ジメチルブチル）−Ｎ'−フェニル−ｐ−フェニレンジアミン、Ｎ−（１−メチルヘプチル）−Ｎ'−フェニル−ｐ−
フェニレンジアミン、Ｎ−シクロヘキシル−Ｎ'−フェニル−ｐ−フェニレンジアミン、
４−（ｐ−トルエンスルファモイル）ジフェニルアミン、Ｎ，Ｎ'−ジメチル−Ｎ，Ｎ'−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ'−ジ−第三オクチルジフェニルアミン
、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４'−ジアミノジフェニルメタン、４，４'−ジアミノジフェニルメタン、Ｎ，Ｎ，Ｎ'，Ｎ'−テトラメチル−４，４'−ジアミノジフェニルメタン
、１，２−ビス［（２−メチルフェニル）アミノ］エタン、１，２−ビス（フェニルアミノ）プロパン、（ｏ−トリル）ビグアニド、ビス［４−（１'，３'−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ'，Ｎ'−テトラフ
ェニル−１，４−ジアミノブテ−２−エン、Ｎ，Ｎ−ビス（２，２，６，６−テトラメチル−ピペリジ−４−イル−ヘキサメチレンジアミン、ビス（２，２，６，６−テトラメチル−ピペリジ−４−イル）セバケート、２，２，６，６−テトラメチルピペリジノ−４−オン、２，２，６，６−テトラメチルピペリジノ−４−オール。
【００９８】
２．紫外線吸収剤及び光安定剤
２．１．２−（２'−ヒドロキシフェニル）ベンゾトリアゾール、
例えば、２−（２'−ヒドロキシ−５'−メチルフェニル）ベンゾトリアゾール、２−（３',５'−ジ−第三ブチル−２'−ヒドロキシフェニル）ベンゾトリアゾール、２−（５'−
第三ブチル−２'−ヒドロキシフェニル）ベンゾトリアゾール、２−（２'−ヒドロキシ−５'−（１，１，３，３−テトラメチルブチル）フェニル）ベンゾトリアゾール、２−（
３'，５'−ジ−第三ブチル−２'−ヒドロキシフェニル）−５−クロロベンゾトリアゾー
ル、２−（３'−第三ブチル−２'−ヒドロキシ−５'−メチルフェニル）−５−クロロベ
ンゾトリアゾール、２−（３'−第二ブチル−５'−第三ブチル−２'−ヒドロキシフェニ
ル）ベンゾトリアゾール、２−（２'−ヒドロキシ−４'−オクチルオキシフェニル）ベンゾトリアゾール、２−（３'，５'−ジ−第三アミル−２'−ヒドロキシフェニル）ベンゾ
トリアゾール、２−（３'，５'−ビス（α，α−ジメチルベンジル）−２'−ヒドロキシ
フェニル）ベンゾトリアゾール、２−（３'−第三ブチル−２'−ヒドロキシ−５'−（２
−オクチルオキシカルボニルエチル）フェニル）−５−クロロベンゾトリアゾール、２−（３'−第三ブチル−５'−［２−（２−エチルヘキシルオキシ）カルボニルエチル］−２'−ヒドロキシフェニル）−５−クロロベンゾトリアゾール、２−（３'−第三ブチル−２'−ヒドロキシ−５'−（２−メトキシカルボニルエチル）フェニル）−５−クロロベンゾトリアゾール、２−（３'−第三ブチル−２'−ヒドロキシ−５'−（２−メトキシカルボ
ニルエチル）フェニル）ベンゾトリアゾール、２−（３'−第三ブチル−２'−ヒドロキシ−５'−（２−オクチルオキシカルボニルエチル）フェニル）ベンゾトリアゾール、２−
（３'−第三ブチル−５'−［２−（２−エチルヘキシルオキシ）カルボニルエチル］−２'−ヒドロキシフェニル）ベンゾトリアゾール、２−（３'−ドデシル−２'−ヒドロキシ
−５'−メチルフェニル）ベンゾトリアゾール、２−（３'−第三ブチル−２'−ヒドロキ
シ−５'−（２−イソオクチルオキシカルボニルエチル）フェニルベンゾトリアゾール、
２，２'−メチレンビス［４−（１，１，３，３−テトラメチルブチル）−６−ベンゾト
リアゾレ−２−イルフェノール］；２−［３'−第三ブチル−５'−（２−メトキシカルボニルエチル）−２'−ヒドロキシ−フェニル］−２Ｈ−ベンゾトリアゾールとポリエチレ
ングリコール３００とのエステル交換生成物；
【化３０】
2006501340.tif 000031
（式中、Ｒは３'−第三ブチル−４'−ヒドロキシ−５'−２Ｈ−ベンゾトリアゾリ−２−
イルフェニル基を表す）、２−［２'−ヒドロキシ−３'−（α，α−ジメチルベンジル）−５'−（１，１，３，３−テトラメチルブチル）フェニル］ベンゾトリアゾール；２−
［２'−ヒドロキシ−３'− （１，１，３，３−テトラメチルブチル）−５'−（α，α−ジメチルベンジル）フェニル］ベンゾトリアゾール。
【００９９】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２'，４'−トリヒドロキシ及び２'−ヒドロ
キシ−４，４'−ジメトキシ誘導体。
【０１００】
２．３．置換された及び非置換の安息香酸のエステル、
例えば、４−第三ブチル−フェニルサリチレート、フェニルサリチレート、オクチルフェ
ニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１０１】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【０１０２】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２'
−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０１０３】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ'−ビス（２，２，６，６−テトラメ
チル−４−ピペリジル）ヘキサメチレンジアミンと４−第三オクチルアミノ−２，６−ジクロロ−１，３，５−トリアジンの線状又は環状縮合物、トリス（２，２，６，６−テトラメチル−４−ピペリジル）ニトリロトリアセテート、テトラキス（２，２，６，６−テトラメチル−４−ピペリジル）−１，２，３，４−ブタンテトラカルボキシレート、１，１'−（１，２−エタンジイル）−ビス（３，３，５，５−テトラメチルピペラジノン）
、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ'−ビス（２，２，６，６−テトラメ
チル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセ
チル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ'−ビス（２，２，６，６−テトラメチル−４−ピペリジル）ヘキサメチレンジアミ
ンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ Ｒｅｇ．Ｎｏ．［１３６５０４−９６−６］）；Ｎ−（２，２，６，６−
テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペンタメチル−４−ピペリジルオキシカルボニル）−２−（４−メトキシフェニル）エテン、Ｎ，Ｎ'−ビス−ホルミル−Ｎ，Ｎ'−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１０４】
２．７．オキサミド、
例えば、４，４'−ジオクチルオキシオキサニリド、２，２'−ジエトキシオキサニリド、２，２'−ジオクチルオキシ−５，５'−ジ−第三ブトキサニリド、２，２'−ジドデシル
オキシ−５，５'−ジ−第三ブトキサニリド、２−エトキシ−２'−エチルオキサニリド、Ｎ，Ｎ'−ビス（３−ジメチルアミノプロピル）オキサミド、２−エトキシ−５−第三ブ
チル−２'−エトキサニリド及びその２−エトキシ−２'−エチル−５，４'−ジ−第三ブ
トキサニリドとの混合物、ｏ−及びｐ−メトキシ−二置換オキサニリドの混合物及びｏ−及びｐ−エトキシ−二置換オキサニリドの混合物。
【０１０５】
２．８． ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキ
シ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０６】
３．金属奪活剤、
例えば、Ｎ，Ｎ'−ジフェニルオキサミド、Ｎ−サリチラル−Ｎ'−サリチロイル−ヒドラジン、Ｎ，Ｎ'−ビス（サリチロイル）ヒドラジン、Ｎ，Ｎ'−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ'−ジアセ
チルアジポイルジヒドラジド、Ｎ，Ｎ'−ビス（サリチロイル）オキサリルジヒドラジド
、Ｎ，Ｎ'−ビス（サリチロイル）チオプロピオニルジヒドラジド。
【０１０７】
４．ホスファイト及びホスホナイト、
例えば、トリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−第三ブチルフェニル）ホスファイト、ジイソデシルペンタエリトリトールジホスファイト、ビス（２，４−ジ−第三ブチルフェニル）ペンタエリトリトールジホスファイト、ビス（２，６−ジ−第三ブチル−４−メチルフェニル）ペンタエリトリトールジホスファイト、ジイソデシルオキシペンタエリトリトールジホスファイト、ビス（２，４−ジ−第三ブチル−６−メチルフェニル）ペンタエリトリトールジホスファイト、ビス（２，４，６−トリス（第三ブチルフェニル）ペンタエリトリトールジホスファイト、トリステアリルソルビトールトリホスファイト、テトラキス（２，４−ジ−第三ブチルフェニル）４，４'−ビフェニレンジホスホナイト、６−イソオクチルオキシ−２，４
，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスファイト、ビス（２，４−ジ−第三ブチル−６−メチルフェニル）エチルホスファイト、６−フルオロ−２，４，８，１０−テトラ−第三ブチル−１２−メチル−ジベンズ［ｄ，ｇ］−１，３，２−ジオキサホスホシン、２，２'，２"−ニトリロ［トリエチルトリス（３，３'
，５，５'−テトラ−第三ブチル−１，１'−ビフェニル−２，２'−ジイル）−ホスファ
イト］、２−エチルヘキシル（３，３'，５，５'−テトラ−第三ブチル−１，１'−ビフ
ェニル−２，２'−ジイル）ホスファイト、５−ブチル−５−エチル−２−（２，４，６
−トリ−第三ブチルフェノキシ）−１，３，２−ジオキサホスフィラン。
具体例は以下のホスファイトである：
トリス（２，４−ジ−第三ブチルフェニル）ホスファイト（イルガフォス１６８（登録商標：Ｉｒｇａｆｏｓ）、チバ−ガイギー社）、トリス（ノニルフェニル）ホスファイト、
【化３１】
2006501340.tif 000032
【化３２】
2006501340.tif 000033
。
【０１０８】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１０９】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１１０】
７．チオ相乗剤、
例えば、ジラウリルチオジプロピオネート又はジステアリルチオジプロピオネート。
【０１１１】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１１２】
９．ポリアミド安定剤
例えば、ヨウ化物及び／又はリン化合物と組み合わせた銅塩及び二価マグネシウムの塩。
【０１１３】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１１４】
１１．核剤、
例えば、タルクのような無機物質、二酸化チタン又は酸化マグネシウムのような金属酸化物、好ましくはアルカリ土類金属のリン酸塩、炭酸塩又は硫酸塩；モノ−又はポリカルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。とりわけ好ましくは１，３：２，４−ビス（３'
，４'−ジメチルベンジリデン）ソルビトール、１，３：２，４−ジ（パラメチルジベン
ジリデン）ソルビトール、及び１，３：２，４−ジ（ベンジリデン）ソルビトール。
【０１１５】
１２．他の添加剤
例えば、可塑剤、滑剤、乳化剤、顔料、レオロジー添加剤、触媒、流れ調整剤、蛍光増白剤、防炎加工剤、静電防止剤及び発泡剤。
【０１１６】
１３．ベンゾフラノン及びインドリノン、
例えば、米国特許第４，３２５，８６３号公報；米国特許第４，３３８，２４４号公報
；米国特許第５，１７５，３１２号公報；米国特許第５，２１６，０５２号公報；米国特許第５，２５２，６４３号公報；ドイツ国特許Ａ−４３１６６１１号公報；ドイツ国特許Ａ−４３１６６２２号公報；ドイツ国特許Ａ−４３１６８７６号公報；ヨーロッパ特許Ａ−０５８９８３９号公報又はヨーロッパ特許Ａ−０５９１１０２号公報に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３'−ビス［５，７−ジ−第三ブチ
ル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０１１７】
１４．アミンオキシド、
例えば、米国特許第５，８４４，０２９号明細書及び第５，８８０，１９１号明細書に開示されるようなアミンオキシド誘導体、ジデシルメチルアミンオキシド、トリデシルアミンオキシド、トリドデシルアミンオキシド及びトリヘキサデシルアミンオキシド。米国特許第５，８４４，０２９号明細書及び第５，８８０，１９１号明細書は、熱可塑性樹脂の安定化に向う飽和炭化水素アミンオキシドの使用を開示している。添加剤の具体的な例は、フェノール系抗酸化剤（一覧表の項目１）、更なる立体障害性アミン（一覧表の項目２．６）、ベンゾトリアゾール及び／又はｏ−ヒドロキシフェニルトリアジン類の光安定剤（一覧表の項目２．１及び２．８）、ホスファイト及びホスホナイト（一覧表の項目４）及び過酸化物破壊化合物（一覧表の項目５．）である。
【０１１８】
本組成物は、ｓ−トリアジン、オキサニリド、ヒドロキシベンゾフェノン、ベンゾエート及びα−シアノアクリレートからなる群より選択されるもう１種のＵＶ吸収剤を付加的に含有し得る。特には、本組成物は、少なくとも１種の他の２−ヒドロキシフェニル−２Ｈ−ベンゾトリアゾール；もう１種のトリス−アリール−ｓ−トリアジン；又は障害性アミン或いはそれらの混合物の有効安定化量を含有していてもよい。例えば、顔料、染料、可塑剤、抗酸化剤、チキソトロープ剤、均染助剤、塩基性補助安定剤、ＵＶ吸収剤及び／又は立体障害性アミンのような他の光安定剤、金属不動態化剤、金属酸化物、有機リン化合物、ヒドロキシルアミン、及びそれらの混合物から選択される付加的な成分であり、とりわけ、顔料、フェノール系抗酸化剤、ステアリン酸カルシウム、ステアリン酸亜鉛、２−（２'−ヒドロキシフェニル）ベンゾトリアゾール及び２−（２−ヒドロキシフェニル
）−１，３，５−トリアジン類のＵＶ吸収剤、及び立体障害性アミンである。
【０１１９】
本発明の添加剤及び付加的な他の成分は、個々に又は互いの混合物でポリマー材料に添加されてもよい。望むならば、個々の成分は、例えばドライブレンド、圧縮成形又は溶融状態によるポリマーへの配合の前に互いに混合され得る。本発明の目的はそれゆえまた、（ｉ）少なくとも１種の立体障害性アルコキシアミン安定剤及び
（ｉｉ）少なくとも１種の、上記に特定されたメラミンをベースとする難燃剤、例えば、メラミンアンモニウムホスフェート、メラミンアンモニウムポリホスフェート、メラミンアンモニウムピロホスフェート、メラミンの縮合生成物、メラミンとリン酸の反応生成物及びメラミンの縮合生成物とリン酸の反応生成物又は上記の混合物よりなる群より選ばれる慣用の難燃剤
を含む難燃性添加剤の組合せである。
【０１２０】
本発明の好ましい態様は、
（ｉ）少なくとも１種の立体障害性アルコキシアミン安定剤及び
（ｉｉ）少なくとも１種の、メラミンホスフェート、ジメラミンホスフェート、メラミンピロホスフェート、メラミンボレート、メラミンシアヌレート、メラム若しくはメレムホスフェート、メラム若しくはメレムポリホスフェート、メラミンアンモニウムホスフェート、メラミンアンモニウムピロホスフェート及びメラミンアンモニウムポリホスフェート又はそれらの混合物よりなる群より選ばれる慣用の難燃剤
を含む難燃性添加剤の組合せに関する。
【０１２１】
上記成分（ｉ）及び（ｉｉ）の添加剤及びおそらく上述したような他の添加剤は、例えば窒素大気を用いて又は用いずに１８０ないし２２０℃にて二軸スクリュー押出し機中で、ドライブレンドされ及びその後押出しされても良い。こうして得られた材料は、既知の方法にしたがってさらに加工されても良い。形成された製品の表面は、光沢のいかなる損失もいかなる種の粗さも示さない。
【０１２２】
さらに、本発明は、有機ポリマー基材に対して光安定性及び難燃性を与える方法に関し、該方法は、前記ポリマー基材に対して、
（ｉ）少なくとも１種の立体障害性アルコキシアミン安定剤；
（ｉｉ）少なくとも１種の前記の慣用の難燃剤
の混合物の有効難燃化量を添加することを含む。
【０１２３】
本発明の添加剤及び所望による他の成分のポリマーへの配合は、粉体形態でのドライブレンド、又は例えば不活性溶媒、水又はオイル中の溶液、分散液又は懸濁液の形態での湿式混合のような既知の方法により為される。本発明の添加剤及び付加的な他の成分は、例えば成形前又は後において配合され得るか、或いはまた、溶媒又は懸濁液／分散剤のその後の蒸発を為して又は為さずに、溶解されたか又は分散された添加剤混合物をポリマー材料に適用することにより配合され得る。それらは例えば、乾燥混合物又は粉体として或いは溶液又は分散液又は懸濁液又は溶融物として加工装置（例えば押出し機、内部ミキサー等）へと直接に添加されても良い。
【０１２４】
配合は、攪拌機を取付けたいずれかの加熱可能な容器中で、例えばニーダー、ミキサー又は攪拌容器のような密閉された装置中で実施され得る。配合は例えば、押出し機中で又はニーダー中で実施される。加工は不活性大気中で行われようと又は酸素の存在下において行われようと構わない。
【０１２５】
添加剤又は添加剤ブレンドのポリマーへの添加は、ポリマーが溶融され及び添加剤と混合されるすべての慣用の混合機中で実施され得る。適切な機械は当業者に既知である。それらは主に、ミキサー、ニーダー及び押出し機である。加工は、例えば、押出し機中で加工の間に添加剤を導入することにより実施される。
【０１２６】
好ましい加工機の具体例は、一軸スクリュー押出し機、逆回転及び回転二軸スクリュー押出し機、遊星ギア押出し機、リング押出し機又はコニーダーである。真空が適用される少なくとも１つのガス除去室を有する加工機を使用することがまた可能である。
【０１２７】
適切な押出し機及びニーダーは例えば、Ｈａｎｄｂｕｃｈ ｄｅｒ Ｋｕｎｓｔｓｔｏｆｆｅｘｔｒｕｓｉｏｎ，１巻，Ｇｒｕｎｄｌａｇｅｎ，編者 Ｆ．Ｈｅｎｓｅｎ，Ｗ．Ｋ
ｎａｐｐｅ，Ｈ．Ｐｏｔｅｎｔｅ，１９８９，３ないし７頁，ＩＳＢＮ：３−４４６−１４３３９−４（２巻 Ｅｘｔｒｕｓｉｏｎｓａｎｌａｇｅｎ １９８６，ＩＳＢＮ ３−４
４６−１４３２９−７）に記載される。
【０１２８】
例えば、スクリューの長さは１ないし６０スクリュー径であり、例えば３５ないし４８スクリュー径である。スクリューの回転速度は例えば、１分あたり１０ないし６００回転（ｒｐｍ）であり、例えば２５ないし３００ｒｐｍである。
【０１２９】
最大処理量はスクリューの直径、回転速度及び駆動力による。本発明の方法はまた、言及されたパラメータを変えることにより又は投与量を送る計量機を使用することにより最大処理量よりも低いレベルで実施され得る。多数の成分が添加される場合、これらは予備混合されるか又は個々に添加され得る。
【０１３０】
本発明の添加剤及び付加的な他の添加剤はまた、ポリマー材料に噴霧され得る。それらは他の添加剤（例えば上で示された慣用の添加剤）又はその溶融物を、それら本発明の添加剤及び付加的な他の添加剤がまたこれら他の添加剤と一緒に材料に噴霧され得るように希釈し得る。重合触媒の失活の間の噴霧による添加は特に有利であり；この場合、発生した蒸気は触媒の失活の為に使用され得る。球形に重合されたポリオレフィンの場合において、例えば、付加的に他の添加剤と一緒に、本発明の添加剤は、噴霧により適用されることが有利であり得る。
【０１３１】
本発明の添加剤及び付加的な他の添加剤はまた、上記ポリマーに、例えば、ポリマー中に、およそ１質量％ないし４０質量％及び例えば２質量％ないしおよそ２０質量％の濃度で配合された成分を含有するマスターバッチ（"濃縮物"）の形態で添加され得る。該ポリマーは、添加剤が最終的に添加されるポリマーと同一の構造である必要はない。そのような操作において、ポリマーは、粉体、顆粒、溶液、懸濁液の形態で又は乳液の形態で使用され得る。
【０１３２】
配合は、成形操作に先立って又は間に行われ得る。ここで記載された本発明の添加剤を含有する材料は、成形品、例えば回転成形品、射出成形品、形材等の製造の為に使用される。このように、
（ｉ）少なくとも１種の立体障害性ヒドロキシアミン安定剤；及び
（ｉｉ）少なくとも１種の、前記の慣用の難燃剤
の配合により難燃性にされたポリマー製品が本発明のもう一つの目的である。
【０１３３】
他の態様において、ＰＴＦＥ（＝ポリテトラフルオロエチレン、例えば、テフロン（登録商標)：Ｔｅｆｌｏｎ  ６Ｃ；Ｅ．Ｉ．Ｄｕ  Ｐｏｎｔ社），が、米国特許出願公開第
６０／３１２５１７号明細書、２００１年８月１５日出願において開示されたように、付加的な難燃剤として本組成物に有利に加えられ得る。
【０１３４】
更に、意外にも、難燃的性質を維持するために、通常、大量の難燃性充填材を含むポリマー成形品が、慣用のメラミンをベースとする難燃剤を組み合わせた本立体障害性アルコキシアミンを添加することにより、光、熱及び酸素に対して安定化され、且つ、難燃性となり得、及び難燃性充填材の必要量が大幅に減少又は完全になくされることが観察された。ポリマー成形品は、例えば、ポリオレフィン成形品（例えば、薄断面品）である。難燃性充填材は、慣用の水酸化マグネシウムである。
【０１３５】
薄断面ポリオレフィン成形品は、有利には、本成分（ｉ）及び（ｉｉ）を含有する。難燃性充填材が減少又は難燃性充填材を含まない本発明のポリオレフィン成形品は、難燃性を維持し、改良された物性を有する。
【０１３６】
本発明のポリオレフィン成形品は例えば、屋根膜、外壁、窓形材及び成形品に使用され得る。そのような成形品は例えば、約５ｍｉｌないし約１００ｍｉｌの厚さ、例えば、約
２０ｍｉｌないし約１００ｍｉｌの厚さ、例えば、約１０ｍｉｌないし約８０ｍｉｌの厚さ、例えば、約４０ｍｉｌないし約１００ｍｉｌの厚さである。該ポリオレフィンは特に、熱可塑性ポリオレフィン（ＴＰＯ）である。本発明の成形品は、引張強度、伸長抵抗及び亀裂抵抗のような機械特性により示される従来の処方よりも優れた物性を示す。
【０１３７】
成分（Ｂ）の有効難燃化量は、難燃性を評価するのに使用される標準的な方法の一つにより測定された難燃有効性を示すのに必要とされるものである。これらは、難燃性織物及びフィルムの為の燃焼試験のＮＦＰＡ７０１標準方法、１９８９年版及び１９９６年版；装置及び器具中の部品の為のプラスチック材料の燃焼性についてのＵＬ９４試験、第５版、１９９６年１０月２９日；極限酸素指数（ＬＯＩ）、ＡＳＴＭ Ｄ−２８６３；及びコ
ーン熱量計、ＡＳＴＭ Ｅ１３５４を包含する。ＵＬ９４Ｖ試験にしたがった評価は、以
下の表にまとめたとおりである。
【表１】
2006501340.tif 000034
【０１３８】
難燃性組成物中において成分（ｉ）及び（ｉｉ）の本組み合わせと共に使用するために特に有用であることが判明した補助添加剤は以下のものである：
紫外線吸収剤：
２−（２−ヒドロキシ−３，５−ジ−α−クミルフェニル）−２Ｈ−ベンゾトリアゾール（チヌビン（登録商標：ＴＩＮＵＶＩＮ）２３４、チバ スペシャルティ ケミカルズ コ
ーポレーション）；
２−（２−ヒドロキシ−５−メチルフェニル）−２Ｈ−ベンゾトリアゾール（チヌビン（登録商標：ＴＩＮＵＶＩＮ）Ｐ、チバ スペシャルティ ケミカルズ コーポレーション）
；
５−クロロ−２−（２−ヒドロキシ−３，５−ジ−第３ブチルフェニル）−２Ｈ−ベンゾトリアゾール（チヌビン（登録商標：ＴＩＮＵＶＩＮ）３２７、チバ スペシャルティ ケミカルズ コーポレーション）；
２−（２−ヒドロキシ−３，５−ジ−第３アミルフェニル）−２Ｈ−ベンゾトリアゾール（チヌビン（登録商標：ＴＩＮＵＶＩＮ）３２８、チバ スペシャルティ ケミカルズ コ
ーポレーション）；
２−（２−ヒドロキシ−３−α−クミル−５−第３オクチルフェニル）−２Ｈ−ベンゾトリアゾール（チヌビン（登録商標：ＴＩＮＵＶＩＮ）９２８、チバ スペシャルティ ケミカルズ コーポレーション）；
２，４−ジ−第３ブチルフェニル３，５−ジ−第３ブチル−４−ヒドロキシベンゾエート（チヌビン（登録商標：ＴＩＮＵＶＩＮ）１２０、チバ スペシャルティ ケミカルズ コ
ーポレーション）；
２−ヒドロキシ−４−ｎ−オクチルオキシベンゾフェノン（チマソルブ（登録商標：ＣＨＩＭＡＳＳＯＲＢ）８１、チバ スペシャルティ ケミカルズ コーポレーション）；
２，４−ビス（２，４−ジメチルフェニル）−６−（２−ヒドロキシ−４−オクチロキシフェニル）−ｓ−トリアジン（シアソルブ（登録商標：ＣＹＡＳＯＲＢ）１１６４、サイ
テック）
【実施例】
【０１３９】
以下の実施例は、説明目的のみを意味し、いかなる形においても本発明の範囲を限定するように解釈されるべきではない。記載されている場合、室温とは、２０ないし２５℃の範囲の温度を表す。パーセンテージは、示されない限り、ポリマー基材の質量に基づくものである。
【０１４０】
略語：
ｖ 体積部
ｗ 重量部
1Ｈ−ＮＭＲ 1Ｈの核磁気共鳴（ＮＭＲ）
ｍ／ｚ 質量分析計（電荷により分離された原子質量単位）
ａｍｕ ｇ／モルにおける分子量（＝原子単位）
ＰＰ ポリプロピレン
ＰＥ ポリエチレン
ＰＥ−ＬＤ 低密度ポリエチレン（ＬＤＰＥ）
【０１４１】
試験方法
難燃性織物及びフィルムの為の燃焼試験のＮＦＰＡ７０１標準方法、１９８９年版及び１９９６年版；
装置及び器具中の部品の為のプラスチック材料の燃焼性についてのＵＬ９４試験、第５版、１９９６年１０月２９日；
極限酸素指数（ＬＯＩ）、ＡＳＴＭ Ｄ−２８６３；
コーン熱量計、ＡＳＴＭ Ｅ−１又はＥ１３５４；
ＡＳＴＭ Ｄ ２６３３−８２，燃焼試験。
【０１４２】
試験化合物
本成分（ｉ）の立体障害性アミン
ＮＯＲ１  １−シクロヘキシロキシ−２，２，６，６−テトラメチル−４−オクタデシルアミノピペリジン；
ＮＯＲ２  ビス（１−オクチロキシ−２，２，６，６−テトラメチルピペリジン−４−イル）セバケート；
ＮＯＲ３  ２，４−ビス［（１−シクロヘキシロキシ−２，２，６，６−テトラメチルピペリジン−４−イル）ブチルアミノ］−６−（２−ヒドロキシエチルアミノ−ｓ−トリアジン；
ＮＯＲ４  ビス（１−シクロヘキシロキシ−２，２，６，６−テトラメチルピペリジン−４−イル）アジペート。
ＮＯＲ５  ２，４−ビス［（１−シクロヘキシロキシ−２，２，６，６−テトラメチルピペリジン−４−イル）ブチルアミノ］−６−クロロ−ｓ−トリアジン；
ＮＯＲ６  １−（２−ヒドロキシ−２−メチルプロポキシ）−４−ヒドロキシ−２，２，６，６−テトラメチルピペリジン；
ＮＯＲ７  １−（２−ヒドロキシ−２−メチルプロポキシ）−４−オキソ−２，２，６，６−テトラメチルピペリジン；
ＮＯＲ８  １−（２−ヒドロキシ−２−メチルプロポキシ）−４−オクタデカノイロキシ−２，２，６，６−テトラメチルピペリジン；
ＮＯＲ９  ビス（１−（２−ヒドロキシ−２−メチルプロポキシ）−２，２，６，６−テトラメチルピペリジン−４−イル）セバケート；
ＮＯＲ１０  ビス（１−（２−ヒドロキシ−２−メチルプロポキシ）−２，２，６，６−テトラメチルピペリジン−４−イル）アジペート；
ＮＯＲ１１  ２，４−ビス｛Ｎ−［１−（２−ヒドロキシ−２−メチルプロポキシ）−２，２，６，６−テトラメチルピペリジン−４−イル］−Ｎ−ブチルアミノ｝−６−（２−ヒドロキシエチルアミノ）−ｓ−トリアジン；
ＮＯＲ１２  ２，４−ビス［（１−シクロヘキシロキシ−２，２，６，６−テトラメチルピペリジン−４−イル）ブチルアミノ］−６−クロロ−ｓ−トリアジンとＮ，Ｎ´−ビス（３−アミノプロピル）エチレンジアミン）の反応生成物［ＣＡＳ登録番号．１９１６８０−８１−６］；
（ＮＯＲ１２は次式
Ｒ1ＮＨ-ＣＨ2ＣＨ2ＣＨ2ＮＲ2ＣＨ2ＣＨ2ＮＲ3ＣＨ2ＣＨ2ＣＨ2ＮＨＲ4
（式中、Ｒ1、Ｒ2、Ｒ3及びＲ4のうち３つは次式
【化３３】
2006501340.tif 000035
で表される残基を表し、Ｒ1、Ｒ2、Ｒ3及びＲ4のうち１つは水素原子を表す。）を主成分とする化合物の混合物として示される。
ＮＯＲ１２は米国特許第５８４４０２６号明細書の実施例３に開示された高分子量化合物である。）；及び
ＮＯＲ１３  次式
【化３４】
2006501340.tif 000036
（式中、ｎは、１ないし１５を表す。）で表される化合物；
【０１４３】
成分（ｉｉ）の慣用の難燃剤：
ＦＲ１：メラミンシアヌレート、メラピュア（登録商標：ＭＥＬＡＰＵＲ）ＭＣ，
ＦＲ２：メラミンボレート，
ＦＲ３：メラミンポリホスフェート、メラピュア（登録商標：ＭＥＬＡＰＵＲ）２００及び
ＦＲ４：メラミンピロホスフェート．
【０１４４】
難燃剤及び本発明の立体障害性アミンとの組み合わせを含有する試料は、チョーク化を示さず、非アルコキシ立体障害性アミンを用いた試料よりも、より良好な光沢および明瞭により少ない変色を表した。
【０１４５】
化合物、ＮＯＲ２、ＮＯＲ６、ＮＯＲ１０、ＮＯＲ１１は、チバ  スペシャルティ  ケミカルズから入手可能な市販の安定剤である。ＭＥＬＡＰＵＲ製品はＤＳＭコーポレーションから入手可能である。
【０１４６】
実施例１
試料調製：ポリマー粉末および安定剤を予備混合（ヘンシェルミキサー、８００ｒｐｍ、室温）し、顔料粉末および難燃剤をＰＰ中の濃縮物として添加し、そしてドラムミキサー中で均質化した。さらなる均質化および顆粒化を押出（コリン（登録商標：Ｃｏｌｌｉｎ）二軸スクリュー押出機、最大２００℃、１００ｒｐｍ）によって達成した。引き続いて、混合物を対応するノズル（試料寸法２ｍｍ厚、１０ｃｍ幅）を備えた一軸スクリュー押出機（最大２００℃、７０ｒｐｍ）により平らなフィルムに加工した。
耐候試験：パンチ抜きした試料を促進耐候試験（アトラス（登録商標：Ａｔｌａｓ）ＷＯＭＣｉ６５、０．３５Ｗ／ｍ2（３４０ｎｍで）、１０２分乾燥、１８分水噴霧、６３℃
ブラックパネル温度）に暴露した。表面についての耐候試験の影響を以下の方法において評価した。チョーク化の目視観察（チョーク化は表面の分解を示す。）。
光沢：ミノルタ、表面の崩壊は偏光の反射を減じる（ＤＩＮ６７５３０において定義された６０°光沢）。
ΔＥ：変色（ＤＩＮ６１７４に従う）。
配合：ポリプロピレン−エチレンコポリマー（ノボレン（登録商標：Ｎｏｖｏｌｅｎ）ＰＰＧ１０２２）８４．０質量部、ＦＲ１を５１質量％を含有するＰＥをベースとした難燃剤マスターバッチ１５．０質量部、ＴｉＯ2１．０質量部、および青色顔料（クロモフタ
ルブルー４ＧＮＰ）０．２質量部、ＮＯＲ１ないしＮＯＲ１３から選択される１種のＮＯＲ０．４質量部。
【０１４７】
実施例２
試料を調製し、実施例１に記載された促進耐候試験に供した。
配合：ポリプロピレン−エチレンコポリマー（ノボレン（登録商標：Ｎｏｖｏｌｅｎ）ＰＰＧ１０２２）８９．０質量部、ＦＲ１を３０質量％含有するＰＥをベースとした難燃剤マスターバッチ１０．０質量部、ＴｉＯ2１．０質量部、および青色顔料（クロモフタル
ブルー４ＧＮＰ）０．２質量部、ＮＯＲ１ないしＮＯＲ１３から選択される１種のＮＯＲ安定剤０．４質量部。
【０１４８】
実施例３
試料を調製し、実施例１に記載された促進耐候試験に供した。
配合：ポリプロピレン−エチレンコポリマー（ノボレン（登録商標：Ｎｏｖｏｌｅｎ）ＰＰＧ１０２２）９４．０質量部、ＦＲ１  ４．０質量部、青色顔料（クロモフタル（登録商標：Ｃｒｏｍｏｐｈｔａｌ）ブルー４ＧＮＰ）０．２質量部、ＮＯＲ１ないしＮＯＲ１２から選択される１種のＮＯＲ０．４質量部。
【０１４９】
実施例４
試料を調製し、実施例１に記載された促進耐候試験に供した。
配合：ポリプロピレン−エチレンコポリマー（ノボレン（登録商標：Ｎｏｖｏｌｅｎ）Ｐ
ＰＧ１０２２）８７．５質量部、ＦＲ１を４０質量％含有するＰＥをベースとした難燃剤マスターバッチ８．０質量部、ＴｉＯ2１．０質量部、および青色顔料（クロモフタルブ
ルー４ＧＮＰ）０．２質量部、ＮＯＲ１ないしＮＯＲ１３から選択される１種のＮＯＲ０．４質量部。
【０１５０】
実施例５
ＦＲ１をＦＲ２ないしＦＲ４より選択される慣用の難燃剤に置き換えて、実施例１ないし４と同様に行った。
【０１５１】
実施例６：ＴＰＯ屋根膜
この実施例は、成分（ｉ）及び（ｉｉ）の本安定化及び難燃化システムを用いることにより、その難燃性充填材（典型的には水酸化マグネシウム）をポリオレフィン成形品において置き換え得ることを明らかにした。本発明の成形品は難燃性を維持し、改良された物性を有した。
本発明のポリオレフィン成形品は例えば、屋根膜、外壁、窓形材及び成形品に使用され得る。そのような成形品は例えば、約５ｍｉｌないし約１００ｍｉｌの厚さである。該ポリオレフィンは特に、熱可塑性ポリオレフィン（ＴＰＯ）である。本発明の成形品は、引張強度、伸長抵抗及び亀裂抵抗のような機械特性により示される従来の配合品よりも優れた物性を示した。
そのような適用のための典型的な従来の配合は例えば：
部
ポリプロピレンコポリマー          １００
ＴｉＯ2又はカーボンブラック          ３
ＣａＣｏ3                            ５
水酸化マグネシウム                  ３５
紫外線安定剤                          １
潤滑剤他                              １
従来の配合ではＴｉＯ2又はカーボンブラックの何れかが存在し及び水酸化マグネシウ
ムが存在することを必要とする。本発明の配合物において、水酸化マグネシウムはＮＯＲ１ないしＮＯＲ１２から選択される立体障害性アルコキシアミン、及びＦＲ１ないしＦＲ４から選択される慣用の難燃剤に置き換えられる。
本発明の配合は例えば：
部
ポリプロピレンコポリマー          １００
ＴｉＯ2又はカーボンブラック          ３
ＣａＣＯ3                        ０ないし５
水酸化マグネシウム                    ０
ＮＯＲ８                              １
ＦＲ１                                ４
紫外線安定剤                          １
潤滑剤等                              １
ＮＯＲ８は、例えば、ＮＯＲ１ないしＮＯＲ１２から選択される他の立体障害性アミンで置き換え得る。本発明の成形品は、従来の成形品と比較して優れた難燃性及び改良された物性を示した。
【０１５２】
実施例７
成形品等級ポリプロピレン（プロファックス（登録商標：Ｐｒｏｆａｘ）６５０１）を成分（ｉ）及び（ｉｉ）から選択される試験添加剤とドライブレンドし、そしてその後、二軸スクリュー押出し機中で２２０℃にて溶融配合する。塩基性安定剤は、Ｎ，Ｎ−ジ（水素化牛脂）アミン（イルガスタブ（登録商標：Ｉｒｇａｓｔａｂ）ＦＳ−０４２）の直接
酸化によって生成された５００ｐｐｍのＮ，Ｎ−ジ（アルキル）ヒドロキシルアミン及び５００ｐｐｍのステアリン酸カルシウムである。配合物を４７５°Ｆ（２４６℃）においてボーイ射出成形機（Ｂｏｙ Ｉｎｊｅｃｔｉｏｎ Ｍｏｌｄｅｒ）を使用して射出成形することによって、ＮＯＲ１ないしＮＯＲ１２より選択されたアルコキシアミンを含有するプラック（１２５ｍｉｌ）を調製した。試験片は、ＵＬ−９４垂直燃焼試験規格に従って難燃性を試験された。
【０１５３】
実施例８
繊維等級ポリエチレンを試験添加剤とドライブレンドし、４００°Ｆにおいて溶融配合することによって、ポリエチレン繊維を調製した。ヒルズ実験室規模繊維押出機を使用して、この配合物から繊維を押出した。ソックスを前記繊維から編み、そしてＮＦＰＡ７０１垂直燃焼方法に従って難燃性について試験した。ポリエチレン繊維は、ＮＯＲ１ないしＮＯＲ１３より選択される添加剤のトータル０．５質量％、１質量％又は２質量％、及び更に慣用のメラミンをベースとする難燃剤の１０質量％を含有した。これらの配合した繊維をＮＦＰＡ７０１に従って難燃性について試験した。
【０１５４】
実施例９
成形品等級ポリプロピレン（プロファックス（登録商標：Ｐｒｏｆａｘ）６５０１）をＮＯＲ１ないしＮＯＲ１２より選択される１種のアルコキシアミン及び１０％のＦＲ１とドライブレンドし、そしてその後、窒素下において二軸スクリュー押出し機中で２００℃にて溶融配合した。塩基性安定剤は、Ｎ，Ｎ−ジ（水素化牛脂）アミン（イルガスタブ（登録商標：Ｉｒｇａｓｔａｂ）ＦＳ−０４２）の直接酸化によって生成された５００ｐｐｍのＮ，Ｎ−ジ（アルキル）ヒドロキシルアミン及び５００ｐｐｍのステアリン酸カルシウムである。４７５°Ｆ（２４６℃）においてボーイ射出成形機（Ｂｏｙ Ｉｎｊｅｃｔｉ
ｏｎ Ｍｏｌｄｅｒ）を使用して射出成形することによって、配合物からプラック（１２
５ミル）を調製した。試験片は、ＵＬ−９４垂直燃焼試験規格に従って難燃性を試験された。プラックは、ＵＬ９４Ｖ厚形材試験によって、難燃性を試験した。達成され得る評価はＶ−０（最良の評価）、Ｖ−１、及びＶ−２である。
【０１５５】
実施例１０
発泡体等級ポリエチレンを試験添加剤とドライブレンドし、そしてペレットに溶融配合した。ペレット化し完全に配合された樹脂をその後発泡体にブローした。
調製されたポリエチレン発泡体は、ＮＯＲ１ないしＮＯＲ１３より選択される本発明の添加剤及びＦＲ１ないしＦＲ４より選択される慣用のメラミンをベースとする難燃剤を含有した。配合された発泡体を、ＵＬ−９４垂直燃焼試験方法に従って難燃性について試験した。
【０１５６】
実施例１１
ワイヤー及びケーブル等級ポリエチレンを、試験添加剤とドライブレンドし、そしてペレットに溶融配合した。ペレット化し完全に配合した樹脂をその後ワイヤー上に押出した。試験片を、ＡＳＴＭ Ｄ２６３３−８２燃焼試験条件を使用して難燃性について試験した
。該配合物は、ＮＯＲ１ないしＮＯＲ１３より選択される化合物及びＦＲ１ないしＦＲ４より選択されるメラミンをベースとする難燃剤を含有した。
【０１５７】
実施例１２
繊維等級ポリエチレンを試験添加剤とドライブレンドした。不織布をスパンボンデッドまたは溶融ブロー加工することにより前記ポリマーブレンド配合物から製造した。
そのように作られた不織布をＮＦＰＡ７０１垂直燃焼試験仕様書に従って難燃性について試験した。該繊維は、ＮＯＲ１ないしＮＯＲ１２より選択される化合物及びＦＲ１ないしＦＲ４より選択されるメラミンをベースとする難燃剤を含有した。
【０１５８】
実施例１３
繊維等級ポリエチレンを試験添加剤とドライブレンドした。不織布をスパンボンデッドまたは溶融ブロー加工することにより前記ポリマーブレンド配合物から製造した。
そのように作られた不織布をＮＦＰＡ７０１垂直燃焼試験仕様書に従って難燃性について試験した。該繊維は、ＮＯＲ１ないしＮＯＲ１２より選択される添加剤及びＦＲ１ないしＦＲ４より選択されるメラミンをベースとする難燃剤を含有した。
【０１５９】
実施例１４
成形品等級ポリスチレンを試験添加剤とドライブレンドし、そしてその後、溶融配合した。試験片をこれら試験配合物から射出成形した。試験片を、ＵＬ−９４垂直燃焼試験規格に従って難燃性を試験した。該成形試験片は、ＮＯＲ１ないしＮＯＲ１３より選択される化合物及びＦＲ１ないしＦＲ４より選択されるメラミンをベースとする難燃剤を含有した。
【０１６０】
実施例１５
発泡体等級ポリスチレンを試験添加剤とドライブレンドし、そしてその後、溶融配合した。発泡ポリスチレン試験片を、これら試験配合物から調製した。試験片を、ＵＬ−９４燃焼試験規格に従って難燃性を試験した。該発泡試験片は、ＮＯＲ１ないしＮＯＲ１３より選択される化合物及びＦＲ１ないしＦＲ４より選択されるメラミンをベースとする難燃剤を含有した。
【０１６１】
実施例１６
成形品等級ＡＢＳを、試験添加剤とドライブレンドし、その後、４２５°Ｆ（２１８℃）において溶融配合した。４５０°Ｆ（２３２℃）においてボーイ射出成形機（Ｂｏｙ Ｉ
ｎｊｅｃｔｉｏｎ Ｍｏｌｄｅｒ）を使用して、この配合物から、厚さ１２５ｍｉｌ（１
／８"）の試験片を射出成形した。試験片を、ＵＬ−９４垂直燃焼試験規格に従って難燃
性を試験した。該試験片は、ＮＯＲ１ないしＮＯＲ１３より選択される化合物及びＦＲ１ないしＦＲ４より選択されるメラミンをベースとする難燃剤を含有した。
【０１６２】
実施例１７
繊維等級ポリプロピレンを試験添加剤とドライブレンドし、そしてその後、２３４℃においてペレットに溶融配合した。その後、ペレット化し完全に配合した樹脂を、２４６℃において、ヒルズ実験室規模繊維押出機を使用して、繊維に紡績した。４１本のフィラメントの紡績トウを１：３．２の割合で延伸し、６１５／４１の最終デニールを得た。
ソックスを前記安定化したポリプロピレン繊維からローソン−ヘンフィル・アナリシス・ニッター（Ｌａｗｓｏｎ−Ｈｅｍｐｈｉｌｌ Ａｎａｌｙｓｉｓ Ｋｎｉｔｔｅｒ）で編み、そしてＮＦＰＡ７０１垂直燃焼方法下で試験した。前記編んだソックスに関し、損傷炎が除去された後の消火までの秒による時間が、"残炎時間"として報告される。あらゆる一回の反復試験についての最長時間及び１０回の反復試験についての総時間を測定した。難燃剤としての有効性は、難燃剤を含まないブランク試料に対して短い残炎時間が観察された場合に証明された。該試験片は、ＮＯＲ１ないしＮＯＲ１３より選択される化合物及びＦＲ１ないしＦＲ４より選択されるメラミンをベースとする難燃剤を含有した。
【０１６３】
実施例１８
フィルム等級ポリエチレンを、試験添加剤とドライブレンドし、そしてその後ペレットに溶融配合した。ペレット化し完全に配合した樹脂を、２０５℃においてＭＰＭ スーペリ
アー ブロウンフィルム押出機（ＭＰＭ Ｓｕｐｅｒｉｏｒ Ｂｌｏｗｎ ｆｉｌｍ ｅｘｔ
ｒｕｄｅｒ）を使用してその後ブローした。フィルムをＮＦＰＡ７０１試験条件下で難燃性について試験した。該試験片は、ＮＯＲ１ないしＮＯＲ１３より選択される化合物及び
ＦＲ１ないしＦＲ４より選択されるメラミンをベースとする難燃剤を含有した。フィルム等級ポリプロピレンを同様の方法で処理し、そして本発明の添加剤の組み合わせを含有するポリプロピレンフィルムもまた優れた難燃性を示した。
【０１６４】
実施例１９
成形試験試料を、本発明の添加剤の組み合わせを含有する熱可塑性オレフィン（ＴＰＯ）ペレットを射出成形することによって調製した。ＴＰＯ配合物はまた、顔料、ホスファイト、フェノール系抗酸化剤もしくはヒドロキシルアミン、金属ステアレート、ＵＶ吸収剤または立体障害性アミン安定剤又は立体障害性アミンとＵＶ吸収剤との混合物も含み得る。
ゴム変性剤が、エチリデンノルボルネンのような第三成分を伴い又は伴わないプロピレンとエチレンのコポリマーを含有する現場で反応されたコポリマーもしくはブレンド生成物であるところのゴム変性剤とブレンドしたポリプロピレンからなる着色ＴＰＯ配合物は、Ｎ，Ｎ−ジアルキルヒドロキシルアミン、又は立体障害性フェノール系抗酸化剤及び有機リン化合物の混合物からなる塩基性安定剤系を用いて安定化された。
ＴＰＯプラックをＵＬ−９４垂直燃焼条件を使用して難燃性について試験した。最低３個の反復試験片を試験した。難燃剤としての有効性を、難燃剤を含有しないブランク試料に対して測定した。該試験片は、ＮＯＲ１ないしＮＯＲ１３より選択される化合物及びＦＲ１ないしＦＲ４より選択されるメラミンをベースとする難燃剤を含有した。
【０１６５】
実施例２０
２０質量％又はそれより少ない酢酸ビニルを含有するフィルム等級エチレン／酢酸ビニル（ＥＶＡ）コポリマーを試験添加剤とドライブレンドし、そしてその後ペレットに溶融配合した。続いて、ペレット化し完全に配合した樹脂を、２０５℃においてＭＰＭ スーペ
リアー ブロウンフィルム押出機（ＭＰＭ Ｓｕｐｅｒｉｏｒ Ｂｌｏｗｎ ｆｉｌｍ ｅｘ
ｔｒｕｄｅｒ）を使用してブローした。前記フィルムをＮＦＰＡ７０１試験条件下で難燃性について試験した。該フィルムは、ＮＯＲ１ないしＮＯＲ１３より選択される化合物及びＦＲ１ないしＦＲ４より選択されるメラミンをベースとする難燃剤を含有した。線状低密度ポリエチレン（ＬＬＤＰＥ）及び／又はエチレン／酢酸ビニル（ＥＶＡ）をいくらか含有するフィルム等級低密度ポリエチレン（ＬＤＰＥ）を試験添加剤とドライブレンドし、そしてＥＶＡコポリマー樹脂について、上記したようにフィルムにブローした。フィルムをＮＦＰＡ７０１試験条件下で難燃性について試験した。
【０１６６】
実施例２１
高耐衝撃性ポリスチレン（ＨＩＰＳ）ポリマー（スチロン（登録商標：ＳＴＹＲＯＮ）４８４Ｃ、ダウ ケミカル コーポレーション）を試験添加剤と配合し、ペレット化し、そしてその後、プラックに射出又は圧縮成形した。これらのプラックを、コーン熱量計、ＬＯＩまたはＵＬ−９４試験方法を使用して難燃有効性について試験した。該プラックは、ＮＯＲ１ないしＮＯＲ１３より選択される化合物及びＦＲ１ないしＦＲ４より選択されるメラミンをベースとする難燃剤を含有した。難燃剤ＨＩＰＳポリマーは事務機器のためのハウジングに用途が見出された。
【０１６７】
実施例２２
本実施例はＰＶＣ配合物中での本発明の化合物の組み合わせの有効性を示す。このような配合物は、軟質又は硬質ＰＶＣにおいて並びにワイヤ及びケーブル用途において有用である。典型的な配合物を以下に示す：
【表２】
2006501340.tif 000037
ＮＯＲ１ないしＮＯＲ１３より選択される化合物及びＦＲ１ないしＦＲ４より選択されるメラミンをベースとする難燃剤を含有する完全に配合したＰＶＣをペレット化し、そしてその後ＵＬ−９４またはＬＯＩ試験方法を使用する難燃性の検査のための試験プラックに射出成形した。
【０１６８】
実施例２３
繊維等級ポリ（エチレンテレフタレート）（ＰＥＴ）を試験添加剤とドライブレンドし、次に、５５０°Ｆにおいて溶融配合し、その後、ペレット化した。ポリエステルペレットを１７５°Ｆで２４時間真空下で乾燥した。乾燥したペレットを５５０°Ｆにおいてヒルズ実験室規模繊維押出機を使用して繊維に押出した。これらの繊維からソックスを編み、そしてＮＦＰＡ７０１試験方法に従って難燃性について試験した。該繊維は、ＮＯＲ１ないしＮＯＲ１３より選択される化合物及びＦＲ１ないしＦＲ４より選択されるメラミンをベースとする難燃剤を含有した。
【０１６９】
実施例２４
ポリプロピレン、ポリエチレンホモポリマー、ポリオレフィンコポリマー又は熱可塑性オレフィン（ＴＰＯ）、高耐衝撃性ポリスチレン（ＨＩＰＳ）及びＡＢＳを含む熱可塑性樹脂を試験添加剤とドライブレンドし、そしてその後ペレットに溶融配合した。ペレット化し完全に配合した樹脂をその後、繊維への押出；フィルムへのブロー又はキャスト押出；ボトルへのブロー成形；成形品への射出成形；成形品への熱成形、ワイヤー及びケーブルハウジングへの押出し又は中空品への回転成形のようにして有用な製品に加工した。ＮＯＲ１ないしＮＯＲ１３より選択される化合物及びＦＲ１ないしＦＲ４より選択されるメラミンをベースとする難燃剤を含有する成形品は既知の標準試験によって試験した。ポリエチレンワイヤ及びケーブル適用物を、ＡＳＴＭ Ｄ−２６３３−８２燃焼試験方法に従っ
て難燃性について試験した。該材料は、ＮＯＲ１ないしＮＯＲ１３より選択される化合物及びＦＲ１ないしＦＲ４より選択されるメラミンをベースとする難燃剤を含有した。
【０１７０】
実施例２５
トリス（２，４−ジ−第３ブチルフェニル）ホスファイト、ビス（２，４−ジ−第３ブチル−６−メチルフェニル）エチルホスファイト、２，２'，２''−ニトリロ［トリエチル
−トリス（３，３'，５，５'−テトラ−第３ブチル−１，１'−ビフェニル−２，２'−ジイル）ホスファイト］、テトラキス（２，４−ジブチルフェニル）４，４'−ビフェニレ
ンジホスホナイト、トリス（ノニルフェニル）ホスファイト、ビス（２，４−ジ−第３ブチルフェニル）ペンタエリトリチルジホスファイト、２，２'−エチリデンビス（２，４
−ジ−第３ブチルフェニル）フルオロホスファイト及び２−ブチル−２−エチルプロパン−１，３−ジイル２，４，６−トリ−第３ブチルフェニルホスファイトからなる群から選択される有機リン安定剤を付加的に含有する実施例２４に従って調製された製品は、良好な難燃特性を示した。
【０１７１】
実施例２６
２−（２−ヒドロキシ−３，５−ジ−α−クミルフェニル）−２Ｈ−ベンゾトリアゾール、２−（２−ヒドロキシ−５−メチルフェニル）−２Ｈ−ベンゾトリアゾール、５−クロロ−２−（２−ヒドロキシ−３，５−ジ−第３ブチルフェニル）−２Ｈ−ベンゾトリアゾール、２−（２−ヒドロキシ−３，５−ジ−第３アミルフェニル）−２Ｈ−ベンゾトリアゾール、２−（２−ヒドロキシ−３−α−クミル−５−第３オクチルフェニル）−２Ｈ−ベンゾトリアゾール、２，４−ジ−第３ブチルフェニル３，５−ジ−第３ブチル−４−ヒドロキシベンゾエート、２−ヒドロキシ−４−ｎ−オクチルオキシベンゾフェノン及び２，４−ビス（２，４−ジメチルフェニル）−６−（２−ヒドロキシ−４−オクチルオキシフェニル）−ｓ−トリアジンからなる群より選択されるｏ−ヒドロキシフェニル−２Ｈ−ベンゾトリアゾール、ヒドロキシフェニルベンゾフェノン又はｏ−ヒドロキシフェニル−ｓ−トリアジンＵＶ吸収剤を付加的に含有する実施例２４に従って調製された製品は、良好な難燃性を示した。
【国際調査報告】
2006501340.tif 000040
2006501340.tif 000041
2006501340.tif 000042